(57)【要約】【課題】  十分な熱伝導性、表面硬度、外観、表面の平滑性に優れたグラファイトフィルムを多数枚、製造することを課題とする。さらに、各特性に優れた厚みの厚いグラファイトフィルムを製造することを課題とする。【解決手段】  高分子フィルムおよび／または炭化フィルムからなる原料フィルムを２０００℃以上の温度で熱処理し、該熱処理中に金属を含む物質と接触させる工程を含むグラファイトフィルムの製造方法であって、前記工程中において原料フィルムの少なくとも片面が、圧縮率５％以上６０％以下の物性を示す炭素質シートと接触していることを特徴とする、グラファイトフィルムの製造方法、によって、解決する。【選択図】    なし【特許請求の範囲】
【請求項１】
高分子フィルムおよび／または炭化フィルムからなる原料フィルムを２０００℃以上の温度で熱処理し、該熱処理中に金属原子を含む物質と接触させる工程を含むグラファイトフィルムの製造方法であって、
前記工程中において前記原料フィルムの少なくとも片面が、圧縮率５％以上６０％以下の物性を示す炭素質シートと接触していることを特徴とする、グラファイトフィルムの製造方法。
【請求項２】
前記炭素質シートの
ＪＩＳ  Ｂ０６５２に記載の光波干渉式表面粗さ測定法で得られる表面粗さＲａが０．８μｍ以下であることを特徴とする、請求項１に記載のグラファイトフィルムの製造方法。
【請求項３】
前記炭素質シートの厚みが３００μｍ以下であることを特徴とする、請求項１〜２のいずれかに記載のグラファイトフィルムの製造方法。
【請求項４】
前記炭素質シートの厚みが２４０μｍ以下であることを特徴とする、請求項１〜３のいずれかに記載のグラファイトフィルムの製造方法。
【請求項５】
前記炭素質シートの引張強度が５ＭＰａ以上であることを特徴とする、請求項１〜４のいずれかに記載のグラファイトフィルムの製造方法。
【請求項６】
前記炭素質シートの灰分が０．５％以下であることを特徴とする、請求項１〜５のいずれかに記載のグラファイトフィルムの製造方法。
【請求項７】
前記炭素質シートが、１０００℃以上で熱処理されてえられうる炭素質シートであることを特徴とする、請求項１〜６のいずれかに記載のグラファイトフィルムの製造方法。
【請求項８】
前記熱処理工程中においてさらに、
引張強度７ＭＰａ以上、厚み３ｍｍ以下の２枚以上の黒鉛板で、
前記の少なくとも片面が前記の炭素質シートと接触している原料フィルムを複数枚挟んでいる状態
を含むことを特徴とする製造方法であって、
該原料フィルム５枚以上が、２枚の黒鉛板に挟まれている状態
を含むことを特徴とする、請求項１〜７のいずれかに記載のグラファイトフィルムの製造方法。
【請求項９】
前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、およびポリベンゾビスイミダゾールからなる群から選ばれる少なくとも一種類以上の高分子からなることを特徴とする、請求項１〜８のいずれかに記載のグラファイトフィルムの製造方法。
【請求項１０】
前記ポリイミドの複屈折率が０．０８以上であることを特徴とする、請求項９に記載のグラファイトフィルムの製造方法。
【請求項１１】
前記ポリイミドの複屈折率が０．１２以上であることを特徴とする、請求項９に記載のグラファイトフィルムの製造方法。
【請求項１２】
前記ポリイミドが、前駆体であるポリアミド酸を脱水剤とイミド化促進剤とを用いてイミド化して作製されうるポリイミドフィルムであることを特徴とする、請求項９〜１１のいずれかに記載のグラファイトフィルムの製造方法。
【請求項１３】
前記のポリイミドフィルムは、ジアミンと酸二無水物を用いて前記酸二無水物を両末端に有するプレポリマを合成し、前記プレポリマに前記と異なるジアミンを反応させて前記ポリアミド酸を合成し、前記ポリアミド酸をイミド化して作製されうることを特徴とする、請求項９〜１２のいずれかに記載のグラファイトフィルムの製造方法。
【請求項１４】
前記の金属を含む物質が、チタン、バナジウム、クロム、マンガン、鉄、コバルト、ニッケル、銅、ジルコニウム、ニオブ、モリブデン、テクネチウム、ルテニウム、ロジウム、パラジウム、銀、ハフニウム、タンタル、タングステン、レニウム、オスミウム、イリジウム、白金、金、リチウム、ベリリウム、マグネシウム、カリウム、カルシウム、バリウム、アルミニウム、ホウ素、シリコン、およびゲルマニウムからなる群から選ばれる１以上の金属原子を含む物質であることを特徴とする、請求項１〜１３のいずれかに記載のグラファイトフィルムの製造方法。
【請求項１５】
前記の金属を含む物質が、チタン、バナジウム、鉄、コバルト、およびニッケルからなる群から選ばれる１以上の金属原子を含む物質であることを特徴とする、請求項１〜１３のいずれかに記載のグラファイトフィルムの製造方法。
【請求項１６】
通電可能な容器内に、該原料フィルムを保持し、該容器に電圧を印加し通電しながらグラファイト化する工程を含むことを特徴とする、請求項１〜１５のいずれかに記載のグラファイトフィルムの製造方法。
【請求項１７】
ＪＩＳ  Ｚ８７４１に記載の光沢測定法で得られる光沢度Ｇｓ（６０°）が３２％以上であることを特徴とする、グラファイトフィルム。
【請求項１８】
ＪＩＳ  Ｚ８７４１に記載の光沢測定法で得られる光沢度Ｇｓ（６０°）が４５％以上であることを特徴とする、グラファイトフィルム。
【請求項１９】
ＪＩＳ  Ｚ８７４１に記載の光沢測定法で得られる光沢度Ｇｓ（６０°）が５０％以上であることを特徴とする、グラファイトフィルム。
【請求項２０】
ＪＩＳ  Ｂ０６５２に記載の光波干渉式表面粗さ測定法で得られる表面粗さＲａが０．８μｍ以下であり、光交流法による熱拡散率が７×１０-4ｍ2／ｓ以上であり、表面硬度の指標として、ＪＩＳ  Ｋ５４００に基づいて測定される鉛筆硬度が２Ｂ以上であることを特徴とする、グラファイトフィルム。
【請求項２１】
ＪＩＳ  Ｂ０６５２に記載の光波干渉式表面粗さ測定法で得られる表面粗さＲａが０．８μｍ以下であり、光交流法による熱拡散率が７×１０-4ｍ2／ｓ以上であり、表面硬度の指標として、ＪＩＳ  Ｋ５４００に基づいて測定される鉛筆硬度が２Ｂ以上であることを特徴とする、請求項１７〜１９のいずれかに記載のグラファイトフィルム。
【請求項２２】
請求項１〜１６のいずれかに記載の製造方法で製造されうることを特徴とする、
請求項２１に記載のグラファイトフィルム。
【発明の詳細な説明】
【技術分野】
【０００１】
本発明は、放熱フィルムとして使用されるグラファイトフィルムおよびグラファイトフィルムの製造方法に関する。
【背景技術】
【０００２】
熱伝導性に優れたグラファイトフィルムを得る方法として、ポリベンゾチアゾール、ポリベンゾビスチアゾール、ポリベンゾオキサゾール、ポリベンゾビスオキサゾール、のうちから選ばれた少なくとも１種類の高分子フィルムを１８００℃以上で加熱し、グラファイトに転化する事を特徴とするグラファイトの製造方法が（特許文献１）が知られている。
【０００３】
（特許文献１）の方法で得られるグラファイトは、非常に高い熱伝導性を有するため、電子機器の放熱部材として使用されている。具体的な使用例としては、
１．ＣＰＵと冷却ファンやヒートシンクの間に挟む放熱スペーサや
２．ＤＶＤ光ピックアップ部分や筐体部分に貼り熱を拡散させる放熱スプレッダ
等が挙げられる。
【特許文献１】特開昭６１−２７５１１５号公報。
【発明の開示】
【発明が解決しようとする課題】
【０００４】
しかし、従来（特許文献１）の方法で作製されるグラファイトフィルムは、面方向に優れた熱拡散性を有するものの、発熱部品の発熱密度が急速に増加している現在においては、十分に熱を面方向に拡散することができず、グラファイトの裏面に温度の高いホットスポットが発生している。そのため、グラファイトフィルムにおいて、厚み方向の熱伝導性上昇を抑えた面方向の熱伝導性の改善、面方向の熱伝導性低減を抑えた厚み方向の熱伝導性の低減が必要となっている。また、面方向の熱拡散率と厚み方向の熱拡散率の異方性を高めることも必要となっている。
【０００５】
また、従来（特許文献１）、発熱部品にグラファイトを取り付ける際、粘着剤や接着剤で取り付ける必要があるが、従来の方法で得られるグラファイトはグラフェン平面が積み重なった構造のため、薄片上に剥がれやすく、その結果、粘着剤や接着剤との密着性、発熱部材との密着性が悪化して、取り付けが困難になったり、密着力が悪いために十分な放熱能力を発揮することが出来なくなったり、使用中に剥がれやすくなったりした。
【０００６】
また、グラファイトを電子機器に取り付ける場合、従来（特許文献１）の方法で得られるグラファイトは表面の硬度が低く。その結果、取り付け時や取り扱い時に表面に傷が入り、傷の入った部分から、黒鉛がはがれ、機器内部を汚染したり、十分な放熱能力を発揮することが出来なくなったりした。また、従来のグラファイトは、平面構造の間に隙間があり、層が部分的に乱れた状態となっているため、厚み方向の強度が弱く、厚み方向に力が加わった場合、変形しやすくなった。
【０００７】
また、従来（特許文献１）の方法は、熱処理中に発生する分解ガスが抜けにくかった。特に原料フィルムの厚みが厚くなるほど、分解ガスは抜けにくくなり、フィルムが破損したり、黒鉛剥がれを起こしやすくなり、グラファイト化の進行が不均一になりやすかった。また、従来の方法では厚みの薄いフィルムしか得られず、全体の熱輸送量が十分ではなかった。
【０００８】
本発明は、以上のような従来の改善必要点に鑑み、
＜１＞発熱部品からの熱を速やかに移動させることができる十分な熱伝導性と、
＜２＞グラファイトの取り付け時や取り扱い時に表面に傷が入らない程度に十分な表面硬度と、
＜３＞表面からの黒鉛はがれにより電子機器内を汚染しないほどに十分な外観と、
＜４＞全体の熱輸送量が増加し、放熱特性を改善できる十分な厚さと、
＜５＞グラファイトと発熱部材の密着性を高めるために十分の表面の平滑性と、
を有するグラファイトフィルムを
＜６＞多数枚
提供することを課題・目的としている。
【課題を解決するための手段】
【０００９】
（１）本発明の第１は、
「高分子フィルムおよび／または炭化フィルムからなる原料フィルムを２０００℃以上の温度で熱処理し、該熱処理中に金属原子を含む物質と接触させる工程を含むグラファイトフィルムの製造方法であって、
前記工程中において前記原料フィルムの少なくとも片面が、圧縮率５％以上６０％以下の物性を示す炭素質シートと接触していることを特徴とする、グラファイトフィルムの製造方法」、
である。
【００１０】
（２）本発明の第２は、
「前記炭素質シートの
ＪＩＳ  Ｂ０６５２に記載の光波干渉式表面粗さ測定法で得られる表面粗さＲａが０．８μｍ以下であることを特徴とする、（１）に記載のグラファイトフィルムの製造方法」、
である。
【００１１】
（３）本発明の第３は、
「前記炭素質シートの厚みが３００μｍ以下であることを特徴とする、（１）〜（２）のいずれかに記載のグラファイトフィルムの製造方法」、
である。
【００１２】
（４）本発明の第４は、
前記炭素質シートの厚みが２４０μｍ以下であることを特徴とする、（１）〜（３）のいずれかに記載のグラファイトフィルムの製造方法」、
である。
【００１３】
（５）本発明の第５は、
「前記炭素質シートの引張強度が５ＭＰａ以上であることを特徴とする、（１）〜（４）のいずれかに記載のグラファイトフィルムの製造方法」、
である。
【００１４】
（６）本発明の第６は、
「前記炭素質シートの灰分が０．５％以下であることを特徴とする、（１）〜（５）のいずれかに記載のグラファイトフィルムの製造方法」、
である。
【００１５】
（７）本発明の第７は、
「前記炭素質シートが、１０００℃以上で熱処理されてえられうる炭素質シートであることを特徴とする、（１）〜（６）のいずれかに記載のグラファイトフィルムの製造方法」、
である。
【００１６】
（８）本発明の第８は、
「前記熱処理工程中においてさらに、
引張強度７ＭＰａ以上、厚み３ｍｍ以下の２枚以上の黒鉛板で、
前記の少なくとも片面が前記の炭素質シートと接触している原料フィルムを複数枚挟んでいる状態
を含むことを特徴とする製造方法であって、
該原料フィルム５枚以上が、２枚の黒鉛板に挟まれている状態
を含むことを特徴とする、（１）〜（７）のいずれかに記載のグラファイトフィルムの製造方法」、
である。
【００１７】
（９）本発明の第９は、
「前記高分子フィルムが、ポリイミド、ポリアミド、ポリオキサジアゾール、ポリベンゾオキサゾール、ポリベンゾビスオキサゾール、ポリチアゾール、ポリベンゾチアゾール、ポリベンゾビスチアゾール、ポリパラフェニレンビニレン、ポリベンゾイミダゾール、およびポリベンゾビスイミダゾールからなる群から選ばれる少なくとも一種類以上の高分子からなることを特徴とする、（１）〜（８）のいずれかに記載のグラファイトフィルムの製造方法」、
である。
【００１８】
（１０）本発明の第１０は、
「前記ポリイミドの複屈折率が０．０８以上であることを特徴とする、（９）に記載のグラファイトフィルムの製造方法」、
である。
【００１９】
（１１）本発明の第１１は、
「前記ポリイミドの複屈折率が０．１２以上であることを特徴とする、（９）に記載のグラファイトフィルムの製造方法」、
である。
【００２０】
（１２）本発明の第１２は、
「前記ポリイミドが、前駆体であるポリアミド酸を脱水剤とイミド化促進剤とを用いてイミド化して作製されうるポリイミドフィルムであることを特徴とする、（９）〜（１１）のいずれかに記載のグラファイトフィルムの製造方法」、
である。
【００２１】
（１３）本発明の第１３は、
「前記のポリイミドフィルムは、ジアミンと酸二無水物を用いて前記酸二無水物を両末端に有するプレポリマを合成し、前記プレポリマに前記と異なるジアミンを反応させて前記ポリアミド酸を合成し、前記ポリアミド酸をイミド化して作製されうることを特徴とする、（９）〜（１２）のいずれかに記載のグラファイトフィルムの製造方法」、
である。
【００２２】
（１４）本発明の第１４は、
「前記の金属を含む物質が、チタン、バナジウム、クロム、マンガン、鉄、コバルト、ニッケル、銅、ジルコニウム、ニオブ、モリブデン、テクネチウム、ルテニウム、ロジウム、パラジウム、銀、ハフニウム、タンタル、タングステン、レニウム、オスミウム、イリジウム、白金、金、リチウム、ベリリウム、マグネシウム、カリウム、カルシウム、バリウム、アルミニウム、ホウ素、シリコン、およびゲルマニウムからなる群から選ばれる１以上の金属原子を含む物質であることを特徴とする、（１）〜（１３）のいずれかに記載のグラファイトフィルムの製造方法」、
である。
【００２３】
（１５）本発明の第１５は、
「前記の金属を含む物質が、チタン、バナジウム、鉄、コバルト、およびニッケルからなる群から選ばれる１以上の金属原子を含む物質であることを特徴とする、（１）〜（１３）のいずれかに記載のグラファイトフィルムの製造方法」、
である。
【００２４】
（１６）本発明の第１６は、
「通電可能な容器内に、該原料フィルムを保持し、該容器に電圧を印加し通電しながらグラファイト化する工程を含むことを特徴とする、（１）〜（１５）のいずれかに記載のグラファイトフィルムの製造方法」、
である。
【００２５】
（１７）本発明の第１７は、
「ＪＩＳ  Ｚ８７４１に記載の光沢測定法で得られる光沢度Ｇｓ（６０°）が３２％以上であることを特徴とする、グラファイトフィルム」、
である。
【００２６】
（１８）本発明の第１８は、
「ＪＩＳ  Ｚ８７４１に記載の光沢測定法で得られる光沢度Ｇｓ（６０°）が４５％以上であることを特徴とする、グラファイトフィルム。」、
である。
【００２７】
（１９）本発明の第１９は、
「ＪＩＳ  Ｚ８７４１に記載の光沢測定法で得られる光沢度Ｇｓ（６０°）が５０％以上であることを特徴とする、グラファイトフィルム」、
である。
【００２８】
（２０）本発明の第２０は、
「ＪＩＳ  Ｂ０６５２に記載の光波干渉式表面粗さ測定法で得られる表面粗さＲａが０．８μｍ以下であり、
光交流法による熱拡散率が７×１０-4ｍ2／ｓ以上であり、
表面硬度の指標として、ＪＩＳ  Ｋ５４００に基づいて測定される鉛筆硬度が２Ｂ以上であることを特徴とする、グラファイトフィルム」、
である。
（２１）本発明の第２１は、
「ＪＩＳ  Ｂ０６５２に記載の光波干渉式表面粗さ測定法で得られる表面粗さＲａが０．８μｍ以下であり、
光交流法による熱拡散率が７×１０-4ｍ2／ｓ以上であり、
表面硬度の指標として、ＪＩＳ  Ｋ５４００に基づいて測定される鉛筆硬度が２Ｂ以上であることを特徴とする、請求項１７〜１９のいずれかに記載のグラファイトフィルム」、
である。
【００２９】
（２２）本発明の第２２は、
「請求項１〜１６のいずれかに記載の製造方法で製造されうることを特徴とする、
請求項２１に記載のグラファイトフィルム」、
である。
【発明の効果】
【００３０】
従来技術では、熱伝導性、表面硬度、外観、表面の平滑性に優れたグラファイトフィルムを得ることは困難な課題であり、特にこれらを兼ね備えた厚みの厚いグラファイトフィルムを多数枚得ることは非常に困難な課題であった。
【００３１】
本発明による、高分子フィルムおよび／または炭化フィルムからなる原料フィルムを２０００℃以上の温度で熱処理するグラファイトフィルムの製造方法であって、
（１）熱処理中に金属を含む物質と接触させる
（２）原料フィルムの少なくとも片面が、圧縮率５％以上６０％以下の物性を示す炭素質シートと接触している
ことにより、
＜１＞発熱部品からの熱を速やかに移動させることができる十分な熱伝導性と、
＜２＞グラファイトの取り付け時や取り扱い時に表面に傷が入らない程度に十分な表面硬度と、
＜３＞表面からの黒鉛はがれにより電子機器内を汚染しないほどに十分な外観と、
＜４＞全体の熱輸送量が増加し、放熱特性を改善できる十分な厚さと、
＜５＞グラファイトと発熱部材の密着性を高めるために十分な表面の平滑性と、
を有するグラファイトフィルムを
＜６＞多数枚
得ることができる。
【００３２】
具体的には、下記のとおりである。
【００３３】
＜１＞グラファイトフィルムの、熱伝導性は、光交流法による熱拡散率が７×１０-4ｍ2／ｓ以上、好ましくは８×１０-4ｍ2／ｓ、さらに好ましくは８．５×１０-4ｍ2／ｓ以上である。熱拡散率が７×１０-4ｍ2／ｓ以上であると、発熱部品からの熱を十分拡散できる。
【００３４】
＜２＞グラファイトフィルムの、表面硬度の具体的レベルは、ＪＩＳ  Ｋ５４００に基づいて測定される鉛筆硬度の値が２Ｂ以上、好ましくはＢ以上、さらに好ましくはＨＢ以上である。鉛筆硬度が２Ｂ以上では、グラファイトの取り付け時や取り扱い時に傷が入らない程度に十分な表面硬度となる。
【００３５】
＜３＞グラファイトフィルムの、表面の外観は、ＪＩＳ  Ｋ５４００に基づいて測定されるＸカットテープ法に基づいて測定される評価が６以上、好ましくは８以上である。外観が６以上では、グラファイトと発熱部品を接着剤や粘着剤を用いて取り付けた場合に、剥がれることなく、また、取り付け時の接触や装置に組み込んだ後にファンの風によって表面から黒鉛が剥がれ落ちることがなくなり、電子機器内を汚染しなくなる。
【００３６】
＜４＞グラファイトフィルムの厚みは、５０μｍ以上、好ましくは７０μｍ以上、さらに好ましくは９０μｍ以上である。また用いる原料高分子フィルムの厚みは、７０μｍ以上、好ましくは１２０μｍ以上、さらに好ましくは１５０μｍ以上である。グラファイトフィルムの厚みが５０μｍ以上、原料フィルムの厚みが７０μｍ以上であれば、熱輸送量が向上し、従来よりも優れた放熱性を発現することが可能となる。
【００３７】
＜５＞グラファイトフィルムの、表面の平滑性は、ＪＩＳ  Ｂ０６５２に記載の光波干渉式表面粗さ測定法で得られる表面粗さＲａが０．８以下、好ましくは０．７以下、さらに好ましくは０．６以下である。表面粗さが０．８以下では、グラファイトと発熱部品を接着剤や粘着剤を用いて取り付けた場合に、グラファイト、発熱部品、接着剤または粘着剤との密着性がよく、グラファイトが本来有する放熱特性を発揮することが出来る。
【００３８】
＜６＞黒鉛化には非常に大きな電力が必要とされるため、コストの問題を考えた場合、一度に多くの原料フィルムを処理することが望まれる。そのため、容器に対する原料フィルムの充填率をできるだけ、増加させる必要がある。原料高分子フィルムの容器に対する充填率が、１０％以上、好ましくは２０％以上、さらに好ましくは３０％以上であることが望まれる。なお、充填率は以下の式で定義する。
高分子フィルムの厚み／容器の有効容積の深さ×１００
容器の有効容積の深さは、図４の２３に示す。
【００３９】
原料に面配向の高い高分子フィルム／または炭化フィルムからなる原料フィルムを用い、この原料フィルムの熱処理前および／または熱処理過程で、金属を含む物質と接触させることを特徴とすることをおこなえば、従来の技術では改善の余地のあった表面からの黒鉛剥がれという問題を改善するだけにとどまらず、熱伝導性にも優れ、表面硬度、密度に優れたグラファイトを得ることが可能となる。また、原料フィルム少なくとも片面が、圧縮率５％以上６０％以下の物性を示す炭素質シートと接触していることを特徴とすることを組み合わせることで、平滑性に優れたグラファイトシートを多数枚、得ることが可能となる。従来の技術では予見できない効果が得られた。
【発明を実施するための最良の形態】
【００４０】
本発明の第１のグラファイトフィルムの製造方法は、高分子フィルムおよび／または炭化フィルムからなる原料フィルムを２０００℃以上の温度で熱処理し、該熱処理中に金属を含む物質と接触させる工程を含むグラファイトフィルムの製造方法であって、前記工程中において原料フィルムの少なくとも片面が、圧縮率５％以上６０％以下の物性を示す炭素質シートと接触していることを特徴とする、グラファイトフィルムの製造方法、である。
【００４１】
＜グラファイトフィルム＞
本発明の製造方法で作製されるグラファイトフィルムは、熱伝導性が高いために、例えば、サーバー、サーバー用コンピュータ、デスクトップパソコン、ＤＶＤ、プラズマテレビ、液晶プロジェクタ、インクジェットプリンタ、電子写真装置等の電子機器や、ノートパソコン、電子辞書、ＰＤＡ、携帯電話、ポータブル音楽プレイヤー等の携帯電子機器や、半導体製造装置、液晶製造装置等の産業機器の放熱材料として好適である。
【００４２】
＜高分子フィルム＞
本発明で用いることができる高分子フィルムは、特に限定はされないが、ポリイミド（ＰＩ）、ポリアミド（ＰＡ）、ポリオキサジアゾール（ＰＯＤ）、ポリベンゾオキサゾール（ＰＢＯ）、ポリベンゾビスオキサザール（ＰＢＢＯ）、ポリチアゾール（ＰＴ）、ポリベンゾチアゾール（ＰＢＴ）、ポリベンゾビスチアゾール（ＰＢＢＴ）、ポリパラフェニレンビニレン（ＰＰＶ）、ポリベンゾイミダゾール（ＰＢＩ）、ポリベンゾビスイミダゾール（ＰＢＢＩ）が挙げられ、これらのうちから選ばれる少なくとも１種を含む耐熱芳香族性高分子フィルムであることが、最終的に得られるグラファイトの熱伝導性が大きくなることから好ましい。これらのフィルムは、公知の製造方法で製造すればよい。この中でもポリイミドは、原料モノマーを種々選択することによって様々な構造および特性を有するものを得ることができるために好ましい。また、ポリイミドフィルムは、他の有機材料を原料とする高分子フィルムよりもフィルムの炭化、黒鉛化が進行しやすいため、結晶性、熱伝導性に優れたグラファイトとなりやすい。
【００４３】
本発明の高分子フィルムにおける分子の面内配向性に関連する複屈折Δｎが、フィルム面内のどの方向に関しても０．０８以上、好ましくは０．１０以上、さらに好ましくは０．１２以上、最も好ましくは０．１４である。複屈折０．０８以上であると、熱伝導性の高いグラファイトフィルムとなる。またさらに、黒鉛化温度が低温でも十分高い熱伝導性のグラファイトフィルムとなり、厚みが厚くても、高い熱伝導性を有するグラファイトフィルムとなる。さらに、金属と接触させて熱処理した場合には、従来技術では改善の余地があった表面硬度、密度、表面の密着性が改善される。
【００４４】
＜高分子フィルムと複屈折＞
複屈折が高くなるほど、フィルムの炭化（炭素化）、黒鉛化が進行しやすくなる。その結果、グラファイトの結晶配向性がよくなり、熱伝導性が顕著に改善される。特に、高分子フィルムの面配向性が高いと、金属との接触によることにより、高い熱伝導性を保持しながら、表面の黒鉛剥がれを抑制できた表面硬度、密度、表面の密着性に優れたグラファイトが得られる。また、炭化が進行しやすいため、炭化中の昇温速度を速く、熱処理時間を短くしても、品質の優れたグラファイトとなる。また、黒鉛化が進行しやすいため、最高温度を下げて熱処理時間を短くしても品質の優れたグラファイトとなる。
【００４５】
また低温で炭化（炭素化）及び黒鉛化が進行するために、低温の熱処理中からフィルムの熱伝導性が高くなり、表面及び内部へ充分に熱が伝わり、均一な黒鉛化が進行しやすくなる。
【００４６】
また、原料の厚みが厚くなったとしても、表面と内部で均一に黒鉛化が進行するため、熱伝導性の優れたグラファイトが得られる。
【００４７】
複屈折が高くなると黒鉛化しやすくなる理由は明らかではないが、グラファイト化のためには分子が再配列する必要があり、複屈折の高い分子配向性に優れたポリイミドフィルムでは分子の再配列が最小で済むことから、ポリイミドフィルムの中でも、より配向性に優れたポリイミドフィルムの方が、比較的低温の最高処理温度で、厚みが厚くても、結晶性の高いグラファイトフィルムになると推測される。
【００４８】
＜複屈折＞
ここでいう複屈折とは、フィルム面内の任意方向の屈折率と厚み方向の屈折率との差を意味し、フィルム面内の任意方向Ｘの複屈折Δｎｘは次式（数式１）で与えられる。
【００４９】
【数１】
2007204299.tif 000002
図１と図２において、複屈折の具体的な測定方法が図解されている。図１の平面図において、フィルム１から細いくさび形シート２が測定試料として切り出される。このくさび形シート２は一つの斜辺を有する細長い台形の形状を有しており、その一底角が直角である。このとき、その台形の底辺はＸ方向と平行な方向に切り出される。図２は、このようにして切り出された測定試料２を斜視図で示している。台形試料２の底辺に対応する切り出し断面に直角にナトリウム光４を照射し、台形試料２の斜辺に対応する切り出し断面側から偏光顕微鏡で観察すれば、干渉縞５が観察される。この干渉縞の数をｎとすれば、フィルム面内Ｘ方向の複屈折Δｎｘは、次式（数式２）で表される。
【００５０】
【数２】
2007204299.tif 000003
ここで、λはナトリウムＤ線の波長５８９ｎｍであり、ｄは試料２の台形の高さに相当する試料の幅３である。
【００５１】
なお、前述の「フィルム面内の任意方向Ｘ」とは、例えばフィルム形成時における材料流れの方向を基準として、Ｘ方向が面内の０゜方向、４５゜方向、９０゜方向、１３５゜方向のどの方向においても、の意味である。サンプル測定個所・測定回数は、好ましくは、下記の通りである。例えば、ロール状の原料フィルム（幅５１４ｍｍ、）からサンプルを切り出す際には、幅方向で１０ｃｍ間隔に６カ所サンプリングして、各部位で複屈折を測定する。その平均を複屈折とする。
【００５２】
＜ポリイミドフィルムの熱的性質、機械的性質、物理的性質、化学的性質＞
また、本発明に用いられるグラファイトの原料となるポリイミドフィルムは、１００〜２００℃の範囲において２．５×１０-5／℃未満の平均線膨張係数を有しているとよい。線膨張係数が２．５×１０-5／℃未満であれば、熱処理中の伸びが小さく、スムースに黒鉛化が進行し、脆くなく、種々の特性に優れたグラファイトを得ることができる。  このようなポリイミドフィルムを原料に用いることで、グラファイトへの転化が２４００℃から始まり、２７００℃で十分結晶性の高いグラファイトに転化が生じ得る。なお、その線膨張係数は、２．０×１０-5／℃以下であることがより好ましい。
【００５３】
なお、高分子フィルムの線膨張係数は、ＴＭＡ（熱機械分析装置）を用いて、まず試料を１０℃／分の昇温速度で３５０℃まで昇温させた後に一旦室温まで空冷し、再度１０℃／分の昇温速度で３５０℃まで昇温させ、２回目の昇温時の１００℃〜２００℃における平均線膨張係数を測定することによって得られる。具体的には、熱機械分析装置（ＴＭＡ：セイコー電子製ＳＳＣ／５２００Ｈ；ＴＭＡ１２０Ｃ）を用いて、３ｍｍ幅×２０ｍｍ長のサイズのフィルム試料を所定の治具にセットし、引張モードで３ｇの荷重をかけて窒素雰囲気下で測定が行われる。
【００５４】
また、本発明に用いられるポリイミドフィルムは、その弾性率が３．４ＧＰａ以上であれば、グラファイト化をより容易に行い得るということから好ましい。すなわち、弾性率が３．４ＧＰａ以上であれば、熱処理中のフィルムの収縮によるフィルムの破損を防止することができ、種々の特性に優れたグラファイトを得ることができる。
【００５５】
なお、フィルムの弾性率は、ＡＳＴＭ−Ｄ−８８２に準拠して測定することができる。ポリイミドフィルムのより好ましい弾性率は３．９ＧＰａ以上であり、さらに好ましくは４．９ＧＰａ以上である。フィルムの弾性率が３．４ＧＰａより小さければ、熱処理中のフィルムの収縮で破損および変形しやすくなり、得られるグラファイトの結晶性は劣り、熱伝導性が劣る傾向にある。
【００５６】
フィルムの吸水率は、下記のごとく測定した。フィルムを絶乾するために、１００℃で３０分乾燥して、２５μｍ厚み１０ｃｍ角のサンプルを作製した。この重量を測定してＡ１とする。２５μｍ厚み１０ｃｍ角のサンプルを蒸留水に２３℃で２４時間浸漬し、表面の水を拭いて除去し直ちに重量を測定した。この重量をＡ２とする。下記式より吸水率を求めた。
【００５７】
吸水率（％）＝（Ａ２−Ａ１）÷Ａ１×１００
＜ポリイミドフィルムの作製方法＞
本発明で用いられるポリイミドフィルムは、ポリイミド前駆体であるポリアミド酸の有機溶液をイミド化促進剤と混合した後、エンドレスベルトまたはステンレスドラムなどの支持体上に流延し、それを乾燥および焼成してイミド化させることにより製造され得る。
【００５８】
本発明に用いられるポリアミド酸の製造方法としては公知の方法を用いることができ、通常は、芳香族酸二無水物の少なくとも１種とジアミンの少なくとも１種が実質的に等モル量で有機溶媒中に溶解させられる。そして、得られた有機溶液は酸二無水物とジアミンの重合が完了するまで制御された温度条件下で攪拌され、これによってポリアミド酸が製造され得る。このようなポリアミド酸溶液は、通常は５〜３５ｗｔ％、好ましくは１０〜３０ｗｔ％の濃度で得られる。この範囲の濃度である場合に、適当な分子量と溶液粘度を得ることができる。
【００５９】
重合方法としてはあらゆる公知の方法を用いることができるが、例えば次のような重合方法（１）−（５）が好ましい。
【００６０】
（１）  芳香族ジアミンを有機極性溶媒中に溶解し、これと実質的に等モルの芳香族テトラカルボン酸二無水物を反応させて重合する方法。
【００６１】
（２）  芳香族テトラカルボン酸二無水物とこれに対して過小モル量の芳香族ジアミン化合物とを有機極性溶媒中で反応させ、両末端に酸無水物基を有するプレポリマを得る。続いて、芳香族テトラカルボン酸二無水物に対して実質的に等モルになるように芳香族ジアミン化合物を用いて重合させる方法。
【００６２】
この好ましい１つの態様は、ジアミンと酸二無水物を用いて前記酸二無水物を両末端に有するプレポリマを合成し、前記プレポリマに前記とは異なるジアミンを反応させてポリアミド酸を合成する方法である。
【００６３】
（３）  芳香族テトラカルボン酸二無水物とこれに対し過剰モル量の芳香族ジアミン化合物とを有機極性溶媒中で反応させ、両末端にアミノ基を有するプレポリマを得る。続いて、このプレポリマに芳香族ジアミン化合物を追加添加後に、芳香族テトラカルボン酸二無水物と芳香族ジアミン化合物が実質的に等モルとなるように芳香族テトラカルボン酸二無水物を用いて重合する方法。
【００６４】
（４）  芳香族テトラカルボン酸二無水物を有機極性溶媒中に溶解および／または分散させた後に、その酸二無水物に対して実質的に等モルになるように芳香族ジアミン化合物を用いて重合させる方法。
【００６５】
（５）  実質的に等モルの芳香族テトラカルボン酸二無水物と芳香族ジアミンの混合物を有機極性溶媒中で反応させて重合する方法。
【００６６】
これらの中でも（２）、（３）に示すプレポリマを経由するシーケンシャル制御（シーケンスコントロール）（ブロックポリマー同士の組み合わせ・ブロックポリマー分子同士の繋がりの制御）をして重合する方法が好ましい。というのは、この方法を用いることで、複屈折が大きく、線膨張係数が小さいポリイミドフィルムが得られやすく、このポリイミドフィルムを熱処理することにより、結晶性が高く、密度および熱伝導性が優れたグラファイトを得やすくなるからである。また、規則正しく、制御されることで、芳香環の重なりが多くなり、低温の熱処理でもグラファイト化が進行しやすくなると推定される。また複屈折を高めるために、イミド基含有量を増やすと、樹脂中の炭素比率が減り、黒鉛処理後の炭素化収率が減るが、シーケンシャル制御をして合成されるポリイミドフィルムは、樹脂中の炭素比率を落とすことなく、複屈折を高めることが出来るために好ましい。炭素比率が高まるために、分解ガスの発生を抑えることができ、外観上優れたグラファイトフィルムが得られやすくなる。また芳香環の再配列を抑えることができ、熱伝導性に優れたグラファイトフィルムを得ることができる。
【００６７】
本発明においてポリイミドの合成に用いられ得る酸二無水物は、ピロメリット酸二無水物、２，３，６，７−ナフタレンテトラカルボン酸二無水物、３，３’，４，４’−ビフェニルテトラカルボン酸二無水物、１，２，５，６−ナフタレンテトラカルボン酸二無水物、２，２’，３，３’−ビフェニルテトラカルボン酸二無水物、３，３’，４，４’−ベンゾフェノンテトラカルボン酸二無水物、２，２−ビス（３，４−ジカルボキシフェニル）プロパン二無水物、３，４，９，１０−ペリレンテトラカルボン酸二無水物、ビス（３，４−ジカルボキシフェニル）プロパン二無水物、１，１−ビス（２，３−ジカルボキシフェニル）エタン二無水物、１，１−ビス（３，４−ジカルボキシフェニル）エタン二無水物、ビス（２，３−ジカルボキシフェニル）メタン二無水物、ビス（３，４−ジカルボキシフェニル）エタン二無水物、オキシジフタル酸二無水物、ビス（３，４−ジカルボキシフェニル）スルホン二無水物、ｐ−フェニレンビス（トリメリット酸モノエステル酸無水物）、エチレンビス（トリメリット酸モノエステル酸無水物）、ビスフェノールＡビス（トリメリット酸モノエステル酸無水物）、およびそれらの類似物を含み、それらを単独でまたは任意の割合の混合物で用いることができる。
【００６８】
本発明においてポリイミドの合成に用いられ得るジアミンとしては、４，４’−オキシジアニリン、ｐ−フェニレンジアミン、４，４’−ジアミノジフェニルプロパン、４，４’−ジアミノジフェニルメタン、ベンジジン、３，３’−ジクロロベンジジン、４，４’−ジアミノジフェニルスルフィド、３，３’−ジアミノジフェニルスルホン、４，４’−ジアミノジフェニルスルホン、４，４’−ジアミノジフェニルエーテル（４，４’−オキシジアニリン）、３，３’−ジアミノジフェニルエーテル（３，３’−オキシジアニリン）、３，４’−ジアミノジフェニルエーテル（３，４’−オキシジアニリン）、１，５−ジアミノナフタレン、４，４’−ジアミノジフェニルジエチルシラン、４，４’−ジアミノジフェニルシラン、４，４’−ジアミノジフェニルエチルホスフィンオキシド、４，４’−ジアミノジフェニルＮ−メチルアミン、４，４’−ジアミノジフェニル  Ｎ−フェニルアミン、１，４−ジアミノベンゼン（ｐ−フェニレンジアミン）、１，３−ジアミノベンゼン、１，２−ジアミノベンゼンおよびそれらの類似物を含み、それらを単独でまたは任意の割合の混合物で用いることができる。
【００６９】
特に、線膨張係数を小さくして弾性率を高くかつ複屈折を大きくし得るという観点から、本発明におけるポリイミドフィルムの製造では、下記式（１）で表される酸二無水物を原料に用いることが好ましい。
【００７０】
【化１】
2007204299.tif 000004
ここで、Ｒ1は、下記の式（２）〜式（１４）に含まれる２価の有機基の群から選択されるいずれかであって、
【００７１】
【化２】
2007204299.tif 000005
ここで、Ｒ2、Ｒ3、Ｒ4、およびＲ5の各々は−ＣＨ3、−Ｃｌ、−Ｂｒ、−Ｆ、または−ＯＣＨ3の群から選択されるいずれかであり得る。
【００７２】
上述の酸二無水物を用いることによって比較的低吸水率のポリイミドフィルムが得られ、このことはグラファイト化過程において水分による発泡を防止し得るという観点からも好ましい。
【００７３】
特に、酸二無水物におけるＲ1として式（２）〜式（１４）に示されているようなベンゼン核を含む有機基を使用すれば、得られるポリイミドフィルムの分子配向性が高くなり、線膨張係数が小さく、弾性率が大きく、複屈折が高く、さらには吸水率が低くなるという観点から好ましい。
【００７４】
さらに線膨張係数を小さく、弾性率を高く、複屈折を大きく、吸水率を小さくするためには、本発明におけるポリイミドの合成に下記式（１５）で表される酸二無水物を原料に用いればよい。
【００７５】
【化３】
2007204299.tif 000006
特に、２つ以上のエステル結合でベンゼン環が直線状に結合された構造を有する酸二無水物を原料に用いて得られるポリイミドフィルムは、屈曲鎖を含むけれども全体として非常に直線的なコンフォメーションをとりやすく、比較的剛直な性質を有する。その結果、この原料を用いることによってポリイミドフィルムの線膨張係数を小さくすることができ、例えば１．５×１０-5／℃以下にすることができる。また、弾性率は５００ｋｇｆ／ｍｍ2（４９０ＧＰａ）以上に大きくすることができ、吸水率は１．５％以下に小さくすることができる。
【００７６】
さらに線膨張係数を小さく、弾性率を高く、複屈折を大きくするためには、本発明におけるポリイミドは、ｐ−フェニレンジアミンを原料に用いて合成されることが好ましい。
【００７７】
また、本発明においてポリイミドの合成に用いられる最も適当なジアミンは４，４’−オキシジアニリンとｐ−フェニレンジアミンであり、これらの単独または２者の合計モルが全ジアミンに対して４０モル％以上、さらには５０モル％以上、さらには７０モル％以上、またさらには８０モル％以上であることが好ましい。さらに、ｐ−フェニレンジアミンが１０モル％以上、さらには２０モル％以上、さらには３０モル％以上、またさらには４０モル％以上を含むことが好ましい。これらのジアミンの含有量がこれらのモル％範囲の下限値未満になれば、得られるポリイミドフィルムの線膨張係数が大きく、弾性率が小さく、複屈折が小さくなる傾向になる。但し、ジアミンの全量をｐ−フェニレンジアミンにすると、発泡の少ない厚みの厚いポリイミドフィルムを得るのが難しくなるため、４，４’−オキシジアニリンを使用するのが良い。また炭素比率が減り、分解ガスの発生量を減らすことができ、芳香環の再配列の必要が減り、外観、熱伝導性に優れたグラファイトを得ることができる。
【００７８】
本発明においてポリイミドフィルムの合成に用いられる最も適当な酸二無水物はピロメリット酸二無水物および／または式（１５）で表されるｐ−フェニレンビス（トリメリット酸モノエステル酸二無水物）であり、これらの単独または２者の合計モルが全酸二無水物に対して４０モル％以上、さらには５０モル％以上、さらには７０モル％以上、またさらには８０モル％以上であることが好ましい。これら酸二無水物の使用量が４０モル％未満であれば、得られるポリイミドフィルムの線膨張係数が大きく、弾性率が小さく、複屈折が小さくなる傾向になる。
【００７９】
また、ポリイミドフィルム、ポリアミド酸、ポリイミド樹脂に対して、カーボンブラック、グラファイト等の添加剤を添加しても良い。
【００８０】
ポリアミド酸を合成するための好ましい溶媒は、アミド系溶媒であるＮ，Ｎ−ジメチルフォルムアミド、Ｎ，Ｎ−ジメチルアセトアミド、Ｎ−メチル−２−ピロリドンなどであり、Ｎ，Ｎ−ジメチルフォルムアミド、Ｎ，Ｎ−ジメチルアセトアミドが特に好ましく用いられ得る。
【００８１】
次に、ポリイミドの製造方法には、前駆体であるポリアミド酸を加熱でイミド転化する熱キュア法、またはポリアミド酸に無水酢酸等の酸無水物に代表される脱水剤やピコリン、キノリン、イソキノリン、ピリジン等の第３級アミン類をイミド化促進剤として用いてイミド転化するケミカルキュア法のいずれを用いてもよい。中でも、イソキノリンのように沸点の高いものほど好ましい。というのは、フィルム作製中の初期段階では蒸発せず、乾燥の最後の過程まで、触媒効果が発揮されやすいため好ましい。特に、得られるフィルムの線膨張係数が小さく、弾性率が高く、複屈折が大きくなりやすく、また比較的低温で迅速なグラファイト化が可能で、品質のよいグラファイトを得ることができるという観点からケミカルキュアの方が好ましい。特に、脱水剤とイミド化促進剤を併用することは、得られるフィルムの線膨張係数が小さく、弾性率が大きく、複屈折が大きくなり得るので好ましい。また、ケミカルキュア法は、イミド化反応がより速く進行するので加熱処理においてイミド化反応を短時間で完結させることができ、生産性に優れた工業的に有利な方法である。
【００８２】
具体的なケミカルキュアによるフィルムの製造においては、まずポリアミド酸溶液に化学量論以上の脱水剤と触媒からなるイミド化促進剤を加えて、支持板、ＰＥＴ等の有機フィルム、ドラム、またはエンドレスベルト等の支持体上に流延または塗布して膜状にし、有機溶媒を蒸発させることによって自己支持性を有する膜を得る。次いで、この自己支持性膜をさらに加熱して乾燥させつつイミド化させてポリイミド膜を得る。この加熱の際の温度は、１５０℃から５５０℃の範囲内にあることが好ましい。加熱の際の昇温速度には特に制限はないが、連続的もしくは段階的に、徐々に加熱して最高温度がその所定温度範囲内になるようにするのが好ましい。加熱時間はフィルム厚みや最高温度によって異なるが、一般的には最高温度に達してから１０秒から１０分の範囲が好ましい。さらに、ポリイミドフィルムの製造工程中に、収縮を防止するためにフィルムを容器に接触させたり固定・保持したり延伸したりする工程を含めば、得られるフィルムの線膨張係数が小さく、弾性率が高く、複屈折が大きくなりやすい傾向にあるので好ましい。
【００８３】
＜グラファイト化の方法＞
本発明の高分子フィルムのグラファイト化は、２０００℃以上の温度で熱処理し、熱処理中に金属を含む物質と接触させて行う。
【００８４】
熱処理は、高分子フィルムを炭素化させる工程と黒鉛化させる工程の二つの工程からなる。炭素化と黒鉛化は、別々に行っても良いし、連続的に行っても良い。
【００８５】
炭素化は、出発物質である高分子フィルムを減圧下もしくは窒素ガス中で予備加熱処理して炭素化を行う。この予備加熱は通常８００〜１５００℃の温度で行われる。また、炭化の最高温度に達した時点で３０分から１時間程度、最高温度のまま温度の保持を行っても良い。例えば１０℃／分の速度で昇温した場合には１０００℃の温度領域で３０分程度の温度の保持を行っても良い。昇温の段階では、出発高分子フィルムの分子配向性が失われないように、フィルムの破損が起きない程度に膜面に垂直方向に圧力を加えてもよい。
【００８６】
次に、黒鉛化は、炭素化した高分子フィルムを一度取り出した後、黒鉛化用の炉に移し変えてからおこなっても良いし、炭素化から黒鉛化を連続的におこなっても良い。黒鉛化は、減圧下もしくは不活性ガス中でおこなわれるが、不活性ガスとしてはアルゴン、ヘリウムが適当である。熱処理温度としては最低でも２０００℃以上が必要で、最終的には２４００℃以上、より好ましくは、２６００℃以上さらに好ましくは２８００℃以上で熱処理することが、熱伝導性、表面硬度、密度、表面の接着性、外観に優れたグラファイトを得るためにはよい。
【００８７】
熱処理温度が高いほど良質のグラファイトへの転化が可能であるが、経済性の観点からはできるだけ低温で良質のグラファイトに転化できることが好ましい。２５００℃以上の超高温を得るには、通常はグラファイトヒータに直接電流を流して、そのジュ−ル熱を利用した加熱が行なわれる。グラファイトヒータの消耗は２７００℃以上で進行し、２８００℃ではその消耗速度が約１０倍になり、２９００℃ではさらにその約１０倍になる。したがって、原材料の高分子フィルムの改善によって、良質のグラファイトへの転化が可能な温度を例えば２８００℃から２７００℃に下げることは大きな経済的効果を生じる。なお、一般に入手可能な工業的炉において、熱処理可能な最高温度は３０００℃が限界である。高分子フィルムを一旦炭素化して取り出した後、これを黒鉛化しても、炭素化と黒鉛化を連続的におこなっても良い。
【００８８】
＜高分子フィルムの固定方法・保持方法＞
本発明の熱処理では、容器に高分子フィルムを固定して行われてもよい。本発明のような２０００℃の温度領域まで加熱されるような用途では、取り扱いの容易さや、工業的な入手の容易さ等を勘案すると、黒鉛製の容器が、特に好ましい。ここでいう黒鉛とは、上記の温度領域まで加熱することができる限りにおいて、黒鉛を主に含むような材料までを含む広い概念であるが、例えば、等方性黒鉛、押出製黒鉛、が挙げられ、電気伝導性、熱伝導性に優れ、均質性にも優れる等方性黒鉛が、繰り返し用いる場合には好ましい。容器の形状は、特に制約を受けず、単純な平板などの形状でよい。また容器は円筒状で、高分子フィルムを容器に巻きつける方法でも良い。容器の形状は、高分子フィルムを接触させることができる限りにおいて、特に制約を受けない。
【００８９】
なお、黒鉛製容器内に、高分子フィルムを接触させる方法（例えば、保持する方法・固定する方法を含む）とは、例えば、高分子フィルムをグラファイト板で挟んだ上で、グラファイト板の自重以外には特には加圧しない状態で容器壁や容器底に接するように接触させる方法（保持させたり、固定させたりしてもよい）や円筒の黒鉛容器に巻きつける方法が有るが、必ずしもこれらの方法だけに制約を受けるものではない。
【００９０】
＜金属を含む物質と接触させる方法＞
熱処理中に金属を含む物質と接触させる方法としては、熱処理中に（Ｉ）固体状、（Ｉｉ）液体状、（ＩＩＩ）気体状の金属を含む物質と接触させることが挙げられる。
【００９１】
具体的な方法としては、例えば、次のような方法（１）−（４）が好ましい。
【００９２】
（１）熱処理する前に、高分子フィルムの表面に金属を含む物質を形成する方法。
【００９３】
表面に金属を含む物質を形成する方法としては、金属を含む物質を塗布したり、蒸着したりする方法が挙げられる。この方法では、熱処理を開始する前は、高分子フィルムと金属を含む物質が直接接している。熱処理中に、金属を含む物質が、直接高分子フィルムと相互作用する。熱処理温度が高くなるに従い、金属を含む物質が液体状態及び／又は気体状態となり、さらにより活発かつ均一にフィルムと相互作用すると推定する。
【００９４】
（２）黒鉛化する前に、炭素化した高分子フィルムの表面に金属を含む物質を形成する方法。
【００９５】
この方法では、操作としては（１）の方法と同じである。但し、金属を含む物質が接触するのは、高分子フィルムではなく、既に炭素化したフィルムとである。熱処理中に、金属を含む物質が、直接炭素化したフィルムと相互作用する。熱処理温度が高くなるに従い、金属を含む物質が液体状態及び／又は気体状態となり、フィルムと相互作用すると推定する。（２）の方法は、（１）の方法よりも好ましいと考えられる。（１）の方法では、炭素化中に高分子フィルムと直接接するため、炭素化過程で金属を含む物質が高分子フィルムと相互作用することとなり、炭素化と同時に副反応を起こす場合が考えられる。一方（２）の方法では、原料が既に炭素化しているため、熱処理中に副反応を起すことがなくなり、より品質の高いグラファイトが得られると推定される。
（３）高分子フィルムまたは炭素化した高分子フィルムを、金属を含む容器に入れる方法。
【００９６】
金属を含む容器は、予め容器に金属が含有している容器、金属を含む物質や粉末を入れておいた容器等を挙げられる。この方法では、高分子フィルムまたは炭素化した高分子フィルムは、一部金属を含む物質と接触しているが、（１）（２）の方法よりもその接触の程度は低いものとも考えられる。（３）の方法では、熱処理中に金属を含む物質が、容器内で拡散し、順次原料フィルムと接触することになると考えられる。また、金属を含む物質の種類によっては、気体となり、気体状で原料フィルムに接触することになる。（３）の方法は、（１）の方法よりも好ましいと考えられる。（３）の方法では、低温では接触が少ないが、熱処理温度が高くなってはじめて、金属を含む物質と原料フィルムの十分な接触が起こる。その結果、原料に高分子フィルムを用いた場合には、熱処理温度が高くなる炭素化過程で金属を含む物質と相互作用しにくくなり、炭素化中に副反応を起しにくくなると推定される。またさらに、（３）の方法では、熱処理温度が高くなり、金属を含む物質の拡散が高くなってはじめて、原料フィルムと金属を含む物質との接触が起こり、金属を含む物質の拡散の度合いが高いために、フィルムに表面全体に非常に均一に相互作用する。特に気体状態ではその相互作用の均一性がより高まる。その結果、非常に品質の高いグラファイトが得られる。
【００９７】
（４）高分子フィルムに金属を含む物質を添加する方法。
【００９８】
具体的な方法としては、粉末状の微粒子を添加する方法が挙げられる。但し、ポリイミドを作製する前のポリアミド酸溶液の状態に、金属を含む物質を溶かした溶液を添加する方法は好ましくない。というのは、原料フィルム全体に分子状に金属が分散すると、ポリイミドを作製する過程で、副反応が起こり、均一なポリイミドフィルムを得ることが困難となる。さらに、ポリイミドフィルムに均一に分散していると、炭素化過程の副反応がひどくなり、品質の高いグラファイトを得るのが困難となる。この方法は（１）の方法よりも好ましくない。
【００９９】
＜金属を含む物質＞
金属を含む物質としては、金属単体、の化合物（酸化物、窒化物、ハロゲン化物、フッ化物、塩化物、臭化物、ヨウ化物等が挙げられるが、これに限定されるものではない）、金属塩等が挙げられる。原料フィルムに直接接触させる場合には、金属を含む物質が溶媒に溶けるとよい。というのは、塗布という簡単な方法で、原料フィルムの表面に均一に金属を含む物質を接触させることが出来るからである。金属の種類としては、ＩＵＰＡＣ（国際純正・応用化学連合）無機化学命名法改訂版（１９８９年）による族番号４族、５族、６族、７族、８族、９族、１０族、１１族、１２族、１３族、リチウム、ベリリウム、ナトリウム、マグネシウム、カリウム、カルシウム、バリウム、アルミニウム、ホウ素、シリコン、ゲルマニウム、セレン、錫、鉛、ビスマス、が挙げられる。中でも、チタン、バナジウム、クロム、マンガン、鉄、コバルト、ニッケル、銅、亜鉛、ジルコニウム、ニオブ、モリブデン、テクネチウム、ルテニウム、ロジウム、パラジウム、銀、カドミウム、ハフニウム、タンタル、タングステン、レニウム、オスミウム、イリジウム、白金、金、水銀、リチウム、ベリリウム、マグネシウム、カリウム、カルシウム、バリウム、アルミニウム、ホウ素、シリコン、ゲルマニウムが良く、さらに好ましくは、チタン、バナジウム、鉄、コバルト、ニッケルである。特に好ましくは、鉄、コバルトである。これらは、熱拡散率、表面硬度、表面の接着性、外観に優れるために好ましい。
【０１００】
＜高分子フィルムのグラファイト化＞
高分子フィルムのグラファイト化機構について説明する。
【０１０１】
高分子フィルムのグラファイト化は、炭素化と黒鉛化の２段階を経由して起こる。まず、一般に炭素化とは、高分子フィルムを１０００℃まで熱処理して、炭素分が主成分となる物質に変化させる過程のことを意味する。具体的には、高分子フィルムを分解温度で熱処理すると結合の開裂が起こり、分解成分は二酸化炭素、一酸化炭素、窒素、水素等のガスとなって離脱し、１０００℃まで熱処理されると、炭素が主成分の材料となる。次に黒鉛化とは、炭素質材料を２８００℃以上の温度で熱処理し、芳香環が平面状に繋がったグラファイト層が多数積層した構造に変換させる過程のことを意味する。
【０１０２】
しかし、高分子を熱処理して得られた炭素質材料が全て黒鉛になるわけではなく、エポキシやフェノール樹脂を熱処理して作製した炭素質材料は、２８００℃以上の温度で熱処理しても黒鉛になることはなくガラス状炭素のままであり、ポリイミド、ポリオキサジアゾール等の芳香環を有する高分子で芳香環が面内にある程度配向し、耐熱性が高い限られた高分子材料を熱処理して得られる炭素質材料でのみが黒鉛となる。
【０１０３】
＜ポリイミドフィルムを含む、高分子フィルムのグラファイト化＞
高分子フィルムのグラファイト化は上述の通り、炭素化と黒鉛化の２段階を経由しておこり、熱処理により炭素化した後、さらに高温で熱処理することでグラファイト構造に転化させられる。この過程では炭素−炭素結合の開裂と再結合が起きなければならない。グラファイト化をできる限り起こしやすくするためには、その開裂と再結合が最小のエネルギーで起こるようにする必要がある。出発高分子フィルム（例えば、上記に列記した高分子フィルム、特にポリイミドフィルム）の分子配向は炭素化フィルム中の炭素原子の配列に影響を与え、その分子配向はグラファイト化の際に結合の開裂と再結合化のエネルギーを少なくする効果を生じ得る。したがって、高度な分子配向が生じやすくなるように分子設計を行うことによって、グラファイト化の促進が可能になる。この分子配向の効果は、フィルム面に平行な二次元的分子配向とすることによって一層顕著になる。但し、出発原料である高分子フィルムに金属を含む物質を接触させると、熱処理中に相互作用を起し、従来の炭素−炭素結合の開裂と再結合や炭素化中の炭素原子の配列に悪影響を与える場合もある。従って、炭化したフィルムを出発原料とすることが好ましい。
【０１０４】
グラファイト化反応における第二の特徴は、高分子フィルムが厚ければグラファイト化が進行しにくいということである。したがって、厚い高分子フィルムをグラファイト化する場合には、表面層ではグラファイト構造が形成されているのに内部ではまだグラファイト構造になっていないという状況が生じ得る。高分子フィルムの分子配向性はフィルム内部でのグラファイト化を促進し、結果的により低温で良質のグラファイトへの転化を可能にする。
【０１０５】
高分子フィルムの面配向性を高めることにより、高分子フィルムの表面層と内部とでほぼ同時にグラファイト化が進行するということは、内部から発生するガスのために表面層に形成されたグラファイト構造が破壊されるという事態を避けることにも役立ち、より厚いフィルムのグラファイト化を可能にする。本発明において使用される高分子フィルム（例えば、上記に列記した高分子フィルム、特にポリイミドフィルム）は、まさにこのような効果を生じるのに最適な分子配向を有していると考えられる。但し、金属と接触させない場合では、面配向を高くすぎると、黒鉛化が進行しすぎ、表面から黒鉛がはがれることがあり、原料フィルムの面配向と均一にきれいなグラファイトを得ることを両立させることは非常に難しいことであった。一方、原料に面配向の高い高分子フィルムを用い、この原料を金属と接触させて熱処理をおこなえば、従来の技術では改善の余地のあった表面からの黒鉛剥がれという問題を改善するだけにとどまらず、熱伝導性にも優れ、表面硬度、密度、表面の密着性に優れたグラファイトを得ることが可能となる。面配向の高い高分子フィルムと、金属と接触させて熱処理することとを組み合わせることで、従来の技術では予見できない効果が得られた。
【０１０６】
＜従来の原料フィルムの熱処理によるグラファイト化＞
従来の原料フィルムの熱処理によるグラファイト化では、熱処理により熱伝導性に優れたグラファイトを得ることは可能であるものの、表面硬度、表面の接着性、外観においてはまだ改善の余地が有る、グラファイトフィルムになる。特に原料フィルムの厚みが厚くなるほど、この傾向は顕著になると考えられる。この理由について説明する。
【０１０７】
従来のグラファイト化では、炭素化及び黒鉛化は、原料フィルムの内部よりも表面から優先的に起こると考えられる。その結果、表面の緻密な層が内部に残留した未炭化成分由来の分解ガスを閉じ込め、高温に加熱された時に、内部に残留したガスが表面層を破って抜け出し、表面がはがれ、外観においてまだ改善の余地が有る結果となる場合が有った。さらに、黒鉛化過程のグラフェン層の再配列で、配列しきれない余分なグラフェン層が分解ガスとして発生し、表面層を破って抜け出し、表面がはがれ、外観においてまだ改善の余地が有る結果となる場合が有った。またさらに、表面部分のみ黒鉛化が進行し、内部歪みを受け、表面の黒鉛層が脱落したり、全体に黒鉛化が進行しすぎた結果、面間の剥離を起こしやすくなり、黒鉛層が脱落しやすいという点で、まだ改善の余地が有る結果となる場合が有った。
【０１０８】
その結果、表面の破損や表面の剥がれによって、表面に脆弱層ができ、その結果として、表面硬度、表面の接着性、外観にまだ改善の余地が有る結果となる場合が有った。このことから、表面硬度、表面の接着性、外観を兼ね備えた熱伝導性の高いグラファイトを得ることは依然として非常に困難な課題である。さらに、原料厚みが厚くなると、厚みの薄いものに比べて、熱処理における表面と内部の炭素化と黒鉛化の進行度により大きな差がでる傾向が有るため、各特性はまだ改善の余地が有る結果となる場合が多かった。
【０１０９】
＜本発明の金属を含む物質と接触させる場合のグラファイト化＞
しかし、本発明では、金属を含む物質と接触させてグラファイト化する場合では、従来困難であった表面硬度、表面の密着性、外観を兼ね備えた熱伝導性の高いグラファイトを得ることができた。次に、金属を含む物質と接触させてグラファイト化させる場合の、金属の影響について説明する。
【０１１０】
従来の金属を含む物質と接触させない場合には、分解ガスや余分なグラフェン成分の気化による表層の破壊や表層の部分的な黒鉛化や黒鉛化の進行しすぎによる黒鉛脱離が生じた。
【０１１１】
一方、金属を含む物質をフィルムに接触させて熱処理する場合には、表面部分のグラファイト化の進行を抑えることなり、黒鉛化が進行しすぎることを防ぎ、フィルム全体が均一に黒鉛化することとなると推定される。
【０１１２】
また、表面の黒鉛化が進行しすぎることにより、表面部分が一部はがれかけたとしても、はがれ端部は反応性が高いため、金属を含む物質が接触することにより、端部と端部が金属を介してゆるい結合状態をもち、剥がれることを抑制するものと推定する。但し、このような金属によって表面の黒鉛層が保持・維持された状態では、金属が不純物となり、熱伝導性を悪化させることも考えられる。しかし、内部のガス発生が終了、表面と内部の黒鉛化の均一化がはかられる後では、熱力学的に安定な、金属を含まない黒鉛の状態となるために、端部と端部をつなぎとめていた金属がはずれ、端部の再結合が起こり、金属は炭素の結合から外れることになると推定する。さらに、２０００℃以上という黒鉛化温度は、金属を含む化合物の沸点を超えるものであり、黒鉛化過程で、金属を含む物質が気化し、最終的には不純物を含まない炭素のみからなる物質となり、熱伝導性の優れたグラファイトとなると考えられる。
【０１１３】
以上のように、金属を含む物質と接触させてグラファイト化させることにより、表面及び内部が均一にグラファイト化が進行し、熱伝導性に優れたグラファイトとなる。また、表面の端部がなくなり、表面の黒鉛が十分結合して形成されているため、表面硬度が高く、接着剤や粘着剤に対する表面の接着性に優れ、表面の緻密な剥がれのない外観に優れたグラファイトを得ることが出来る。
【０１１４】
本発明によるグラファイトフィルムの製造方法が従来製造方法よりも優れている理由や機構、本発明によるグラファイトフィルムが従来製造方法によるグラファイトフィルムよりも優れた特性を発現する理由や機構については、学術的詳細研究がさらに必要ではあるが、上記のとおりと、推定できる。
【０１１５】
＜原料フィルムの少なくとも片面が、圧縮率５％以上６０％以下の物性を示す炭素質シートと接触していることを特徴とする、グラファイトフィルムの製造方法＞
圧縮率が５％未満であると、原料フィルムと炭素質シートを重ねた場合、原料フィルムと炭素質シートとの密着性・追随性が悪く、熱処理中の原料フィルムの変形で表面に皺が入りやすくなるのに対し、圧縮率が５％以上であると、原料フィルムと炭素質シートとの密着性・追随性がよくなり、平滑性に優れたグラファイトフィルムが得られる。圧縮率が６０％以上であると、原料フィルムと炭素質シートを重ねてセットした場合、熱処理過程で炭素質シートの変形やうねりが大きくなるために、原料フィルムにも悪影響を及ぼし、皺の入った平滑性に劣るグラファイトフィルムが得られる。特に、フィルムを多数枚積層して熱処理する場合、圧縮率が高すぎると、熱処理中に原料フィルムの変形がより大きくなる。一方、圧縮率が６０％以下であると、原料フィルムと炭素質シートを重ねてセットした場合、炭素質シートの変形量が少ないため、炭素質シートの熱処理過程での変形やうねりを抑えることができ、平滑性に優れたグラファイトフィルムが得られる。また、フィルムを多数枚積層して熱処理する場合、その改善効果は顕著である。
【０１１６】
＜炭素質シート＞
炭素質シートとは、炭素を主成分とするシートである。例を挙げると、膨張黒鉛シート、グラファイトシートなどの可とう性を有するもの、等方性黒鉛シート、押出成形黒鉛シート、Ｃ／Ｃコンポジットシートなど剛直なものがある。中でも、膨張黒鉛シートは可とう性を有し、シート面に垂直な方向への圧縮率、復元率も大きいため、緩和材として使用されている。緩和材の用途の一例としては、例えば、ガスケット等の用途が、その一態様である。
【０１１７】
＜圧縮率＞
緩和材として使用されることを考慮すると、圧縮率５％以上６０％以下の物性を示す炭素質シートとは、圧縮率５％以上６０％以下の物性を示す炭素質シート、すなわち５％以上６０％以下「圧縮が可能な」炭素質シートのことを意味する。
【０１１８】
＜炭素質シートの圧縮率＞・＜圧縮率５％以上６０％以下の物性を示す炭素質シート＞
圧縮率とは、前記炭素質シートを加圧圧縮してその圧縮率を測定すれば評価できる物性である。圧縮率とは、短時間の圧縮によって生じた変形量のもとの厚さに対する割合である。ここでは、炭素質シートの厚み方向に１７ＭＰａの荷重を加え、変形量のもとの厚さに対する割合で定義した。
【０１１９】
圧縮率５％以上６０％以下の物性を示す炭素質シートとは、シート面に垂直な方向への圧縮率が５％以上６０％以下の物性を示す炭素質シートのことである。
【０１２０】
その  すなわち、本発明の目的に好ましい圧縮率５％以上６０％以下の物性を示す炭素質シートとは、以下のような炭素質シートである。
【０１２１】
加圧圧縮する前の厚さを１とした時、１７ＭＰａの圧力で１分間加圧後の厚さを０．９５であるとすると圧縮率は５％である、と定義する。
【０１２２】
加圧圧縮する前の厚さを１とした時、１７ＭＰａの圧力で１分間加圧後の厚さを０．４であるとすると圧縮率は６０％である、と定義する。
【０１２３】
従い、本発明  圧縮率５％以上６０％以下の物性を示す炭素質シートとは、シート面に垂直な方向への圧縮率が５％以上６０％以下の物性を示す炭素質シートのことである。
【０１２４】
本発明では圧縮率が５％以上である事は好ましく、３０％以上である（すなわち厚さが０．７以下）であることはより好ましい。
【０１２５】
一方、復元率とは、短時間の圧縮によって生じた加圧下での厚さの圧力開放時の厚さに対する変形量の割合である。ここでは、例えば上記圧力を加えた状態での厚さを１とした時に、圧力を開放した状態で測定した厚さが１．２であるとすると復元率は２０％となる。
【０１２６】
＜膨張黒鉛シート＞
黒鉛の結晶は、炭素原子が共有結合で固く結ばれた六角網平面層が形成され、この平面層が積み重なって比較的弱いファン・デル・ワールス力で結合した構造を有している。そしてその構造上、平面層は非常に安定しているが、平面層間は原子や分子、イオン等の侵入を容易に許して層間化合物が形成される。膨張黒鉛の製造にはこの性質が利用されており、一般的には、黒鉛の層間に硫酸、硝酸等を酸化剤（過酸化水素、過塩素酸等）の存在下或いは電解処理下にて挿入し、形成された層間化合物を９００〜１２００℃程度の高温で急激に加熱することで分解ガス化し、このときのガス圧によって黒鉛の層間を拡げて黒鉛を膨張させるという方法により行われている。以上のようにして得られた膨張黒鉛を圧縮予備成形し、その後ロールで圧延する事によりシート状の成形品が得られる。主な用途として、電極材、耐食材、型材、原子炉用材料などに用いられている。また、圧縮還元性にすぐれているため、シール材などに使用されている。
【０１２７】
＜ＪＩＳ  Ｂ０６５２に記載の光波干渉式表面粗さ測定法で得られる表面粗さＲａ０．８μｍ以下の炭素質シート＞
本発明で用いられる炭素質シートの表面の平滑性は、ＪＩＳ  Ｂ０６５２に記載の光波干渉式表面粗さ測定法で得られる表面粗さＲａが０．８以下、好ましくは０．７以下、さらに好ましくは０．６以下である。炭素質シートの表面粗さＲａ０．８μｍ以下であると、該熱処理中において、原料フィルムと炭素質シートとの密着性が優れ、表面平滑性に優れるグラファイトフィルムが得られる。
【０１２８】
ＪＩＳ  Ｂ０６５２に記載の光波干渉式表面粗さ測定法を行う場合、ザイゴ株式会社製の型番（ＺＹＧＯ  ＮＥＷ  ＶＩＥＷ  ５０３０  システム）で測定可能である。
【０１２９】
＜炭素質シートの厚み＞
炭素質シートの厚みが厚いと、黒鉛化処理中に、炭素質シートの変形が大きく、グラファイトフィルムにシワが転写され易いため、３００μｍ以下の炭素質シートの使用が望まれる。また、炭素質シートの厚みが３００μｍ以下であると、高分子フィルムおよび／または炭化フィルムの容器に対する充填率を増加することが出来る（多数枚同時の熱処理が可能となり、大量のグラファイトフィルムが得られる）。２４０μｍ以下であると、さらに多数枚同時の熱処理が可能となる。
【０１３０】
＜引張強度５ＭＰａ以上の炭素質シート＞
炭素質シートの引張強度が５ＭＰａ以上であると、熱処理中の原料フィルムの変形を抑えることが出来、平滑性に優れるグラファイトフィルムが得られる。特に、炭素質シートの厚みが薄い場合には、炭素質シートのコシが弱くなり、熱処理中の原料フィルムの変形を抑えることが難しくなるため、引張強度が高いことが好ましい。
【０１３１】
＜灰分０．５％以下の炭素質シート＞
炭素質シートの灰分が０．５％以下であると、炭素質分が多く、熱処理中に不純な分解ガスが発生せず、熱処理中の原料フィルムの変形を抑えることが出来、平滑性に優れたグラファイトフィルムを得ることができる。また不純物が少なく、純度に優れるため、熱伝導性にも優れ、熱処理中の温度が均一に原料フィルムに伝わり、熱伝導性に優れたグラファイトフィルムが得られるために好ましい。特に、炭素質シートの厚みが薄い場合には、炭素質シートのコシが弱くなり、熱処理中の原料フィルム、炭素質シートの変形を抑えることが難しくなるため、灰分が少ないことが好ましい。また灰分の少ない炭素質シートは熱伝導性に優れている。そのため、熱処理中、熱が均一に原料フィルムに伝わり、熱伝導性に優れたグラファイトフィルムが得られやすい。
【０１３２】
＜１０００℃以上で熱処理された炭素質シートの使用＞
１０００℃以上で熱処理された炭素質シートは、炭素質シートの強度が高く、灰分も小さく、熱伝導性にも優れている。熱処理工程において、前記熱処理炭素質シートを使用することで、各特性に優れたグラファイトフィルムが得られやすくなる。特に、炭素質シートの厚みが薄い場合には、効果が顕著である。
【０１３３】
＜その他の膨張黒鉛シートの熱的性質、機械的性質、物理的性質、化学的性質＞
シール性に優れており、気体、液体ともに優れたシール性を示めす。  耐薬品性に優れており、ほとんどの酸、アルカリ、有機溶剤に対して安定である。  また、耐熱性に優れており、空気中では３００℃、非酸化雰囲気では３０００℃まで安定しているため、黒鉛化処理温度に対しても耐えうる。また、熱伝導性に優れており、熱を素早く拡散するため、均一な温度上昇が可能となる。さらに、層面間が滑り自己潤滑性が高いため、グラファイト化に伴う、高分子フィルムおよび／または炭化フィルムの膨張を阻害し、シワを発生させる要因となる摩擦力を低減できる。
【０１３４】
＜引張強度７ＭＰａ以上、厚み３ｍｍ以下の２枚以上の黒鉛板で、少なくとも片面が炭素質シートと接触している原料フィルムを複数枚挟んでいる状態を特徴とする、グラファイトフィルムの製造＞
原料フィルムと炭素質シートを各２０枚以上用いて、熱処理する場合においては、引張強度７ＭＰａ以上・厚み３ｍｍ以下の黒鉛板２枚で、原料フィルム５枚以上をはさむ事により、炭素質シートの熱処理過程での変形やうねりを抑えることができ、平滑性に優れたグラファイトフィルムが得られる。
【０１３５】
＜グラファイトフィルムの特性＞
本発明の一態様であるグラファイトフィルムの光交流法による熱拡散率あるいは、
本発明の方法で製造されうるグラファイトフィルムの光交流法による熱拡散率は、
７．０×１０-4ｍ2／ｓ以上、好ましくは８．０×１０-4ｍ2／ｓ以上、さらに好ましくは８．５×１０-4ｍ2／ｓ以上であると良い。７．０×１０-4ｍ2／ｓ以上になると、熱伝導性が高いために、発熱機器から熱を逃がしやすくなり、発熱機器の温度上昇を抑えることが可能となる。一方、７．０×１０-4ｍ2／ｓ未満になると、熱伝導性が悪いために、発熱機器から熱を逃がすことができなくなり、発熱機器の温度上昇を抑えることができなくなる。
【０１３６】
本発明の一態様であるグラファイトフィルムの表面硬度の指標として、ＪＩＳ  Ｋ５４００に基づいて測定される鉛筆硬度あるいは、
本発明の製造方法で作製されうるグラファイトフィルムの表面硬度の指標として、ＪＩＳ  Ｋ５４００に基づいて測定される鉛筆硬度の値で２Ｂ以上、好ましくはＢ以上、さらに好ましくはＨＢ以上である。鉛筆硬度が２Ｂ以上では、グラファイトの取り付け時や取り扱い時に傷が入らない程度に十分な表面硬度となる。
【０１３７】
本発明の一態様であるグラファイトフィルムの、表面の外観の具体的レベル、
あるいは、
本発明の製造方法で作製されるグラファイトフィルムの、表面の外観の具体的レベル
は、ＪＩＳ  Ｋ５４００に基づいて測定されるＸカットテープ法に基づいて測定される評価が６以上、好ましくは８以上である。外観が６以上では、グラファイトと発熱部品を接着剤や粘着剤を用いて取り付けた場合に、剥がれることなく、また、取り付け時の接触や装置に組み込んだ後にファンの風によって表面から黒鉛が剥がれ落ちることがなくなり、電子機器内を汚染しなくなる。
【０１３８】
本発明の一態様であるグラファイトフィルムの厚みの具体的レベル、
あるいは、
本発明の製造方法で作製されるグラファイトフィルムの厚みの具体的レベル
は、５０μｍ以上、好ましくは７０μｍ以上、さらに好ましくは９０μｍ以上である。また用いる原料高分子フィルムの厚みは、７０μｍ以上、好ましくは１２０μｍ以上、さらに好ましくは１５０μｍ以上である。グラファイトフィルムの厚みが５０μｍ以上、原料フィルムの厚みが７０μｍ以上であれば、熱輸送量が向上し、従来よりも優れた放熱性を発現することが可能となる。
【０１３９】
本発明の一態様であるグラファイトフィルムの表面平滑性の具体的レベル、
あるいは、
本発明の製造方法で作製されうるグラファイトフィルムの表面平滑性の具体的レベル
は、ＪＩＳ  Ｂ０６５２に基づいて測定される光波干渉式表面粗さ測定法に基づいて測定される表面粗さＲａが０．８以下、好ましくは０．７以下、さらに好ましくは０．６以下である。表面粗さＲａが０．８以下では、グラファイトと発熱部品を接着剤や粘着剤を用いて取り付けた場合に、グラファイト、発熱部品、接着剤または粘着剤との密着性がよく、グラファイトが本来有する放熱特性を発揮することが出来る。
【０１４０】
以上のように、本発明において高分子フィルムおよび／または炭化フィルムからなる原料フィルムを２０００℃以上の温度で熱処理し、該熱処理中に金属を含む物質と接触させる工程を含むグラファイトフィルムの製造方法であって、前記工程中において原料フィルムの少なくとも片面が、圧縮率５％以上６０％以下の物性を示す炭素質シートと接触していることを特徴とする、グラファイトフィルムの製造方法とすることで、従来よりも熱伝導性、表面硬度、外観、表面の平滑性に優れたグラファイトフィルムを多数枚、製造することが可能となる。さらに、各特性に優れた厚みの厚いグラファイトフィルムを製造することが可能となる。
【０１４１】
また、本発明の一態様であるグラファイトフィルムは、従来よりも熱伝導性、表面硬度、外観、表面の平滑性に優れたグラファイトフィルムである。さらに、前記グラファイトフィルムは、各特性に優れた厚みの厚いグラファイトフィルムの提供を可能とする。
【０１４２】
＜ＪＩＳ  Ｂ０６５２に記載の光波干渉式表面粗さ測定法で得られる表面粗さＲａ０．８μｍ以下のグラファイトフィルム＞
本発明の一態様であるグラファイトフィルムの、表面の平滑性は、ＪＩＳ  Ｂ０６５２に記載の光波干渉式表面粗さ測定法で得られる表面粗さＲａが０．８以下、好ましくは０．７以下、さらに好ましくは０．６以下である。表面粗さが０．８以下では、グラファイトと発熱部品を接着剤や粘着剤を用いて取り付けた場合に、グラファイト、発熱部品、接着剤または粘着剤との密着性がよく、グラファイトが本来有する放熱特性を発揮することが出来る。
【０１４３】
＜ＪＩＳ  Ｚ８７４１に記載の光沢測定法で得られる光沢度Ｇｓ（６０°）＞
本発明のグラファイトフィルムの光沢度は、ＪＩＳ  Ｚ８７４１に記載の光沢測定法で得られる光沢度Ｇｓ（６０°）で表される。
【０１４４】
このＪＩＳ  Ｚ８７４１に記載の光沢測定法による光沢度Ｇｓ（６０°）とは、
Ａｓ／Ａｏｓ×Ｇｏｓ（６０°）で表される指標である。
Ｇｏｓ（６０°）：使用した標準面の光沢度
Ａｓ：規定された入射角θに対する試料面からの鏡面反射光束
Ａｏｓ：規定された入射角θに対する標準面からの鏡面反射光束
屈折率が可視波長範囲全域にわたって、一定値１．５６７であるガラス表面において規定された入射角θでの鏡面光沢度を基準とし、この値を１００％として表す。
【０１４５】
従来技術で問題となっていた、課題を下記に列記する。
従来技術では、
＜１＞発熱部品からの熱を速やかに移動させることができる十分な熱伝導性と、
＜２＞グラファイトの取り付け時や取り扱い時に表面に傷が入らない程度に十分な表面硬度と、
＜３＞表面からの黒鉛はがれにより電子機器内を汚染しないほどに十分な外観と、
＜４＞全体の熱輸送量が増加し、放熱特性を改善できる十分な厚さと、
＜５＞グラファイトと発熱部材の密着性を高めるために十分の表面の平滑性と、
を有するグラファイトフィルムを
＜６＞多数枚
提供することに関する課題が有った。
その内、光沢度Ｇｓ（６０°）の違いによって、解決できる課題が異なっているようである。
【０１４６】
本発明の一態様は、前記の測定方法で得られる光沢度Ｇｓ（６０°）が３２％以上であることが好ましい。この範囲であると、従来技術（松下電器産業（株）社製）のグラファイトフィルムの範囲外である。光沢度が３２％以上であると、上記課題＜５＞が解決されるため、好ましい。
【０１４７】
本発明の一態様は、前記の測定方法で得られる光沢度Ｇｓ（６０°）が４５％以上あることが好ましい。さらに好ましくは、前記の測定方法で得られる光沢度Ｇｓ（６０°）が５０％以上であることが好ましい。
この範囲であると、従来技術の課題＜５＞が解決されるだけでなく、本発明のグラファイトフィルムは、また、表１に記載のとおり、従来の技術＜１＞、＜２＞、＜３＞、＜４＞、＜６＞をも解決されるため、好ましい。
【０１４８】
以下において、本発明の種々の実施例がいくつかの比較例と共に説明される。
【０１４９】
＜用途など＞
本発明の製造方法で作製されるグラファイトフィルムは、熱伝導性、電気伝導性が高いために、例えば、サーバー、サーバー用パソコン、デスクトップパソコン等の電子機器、ノートパソコン、電子辞書、ＰＤＡ、携帯電話、ポータブル音楽プレイヤー等の携帯電子機器、液晶ディスプレイ（特にバックライト付近）、プラズマディスプレイ、ＬＥＤ、有機ＥＬ、無機ＥＬ、液晶プロジェクタ、時計等の表示機器、インクジェットプリンタ（インクヘッド）、電子写真装置（現像装置、定着装置、ヒートローラ、ヒートベルト）等の画像形成装置、半導体素子、半導体パッケージ、半導体封止ケース、半導体ダイボンディング、ＣＰＵ、メモリ、パワートランジスタ、パワートランジスタケース等の半導体関連部品、リジッド配線板、フレキシブル配線板、セラミック配線板、ビルドアップ配線板、多層基板等の配線基板（以上左記の配線板とは、プリント配線板なども含む）、真空処理装置、半導体製造装置、表示機器製造装置等の製造装置、断熱材、真空断熱材、輻射断熱材等の断熱装置、ＤＶＤ（光ピックアップ、レーザー発生装置、レーザー受光装置）、ハードディスクドライブ等のデータ記録機器、カメラ、ビデオカメラ、デジタルカメラ、デジタルビデオカメラ、顕微鏡、ＣＣＤ等の画像記録装置、充電装置、リチウムイオン電池、燃料電池等のバッテリー機器等の放熱材料、放熱部品、冷却部品、温度調節部品、電磁シールド部品として好適である。
【０１５０】
＜使用形態など＞
また、使用において、発熱体、ヒートシンク、ヒートパイプ、水冷冷却装置、ペルチェ素子、筐体、ヒンジとの固定、熱拡散性、放熱性、取り扱い性を改善するために、片面および／または両面に樹脂層、セラミック層、金属層、絶縁層、導電層を形成しても良い。
【実施例】
【０１５１】
（炭素化フィルムＡの作製）
４，４’−オキシジアニリンの１当量を溶解したＤＭＦ（ジメチルフォルムアミド）溶液に、ビロメリット酸二無水物の１当量を溶解してポリアミド酸溶液（１８．５ｗｔ％）を得た。
【０１５２】
この溶液を冷却しながら、ポリアミド酸に含まれるカルボン酸基に対して、１当量の無水酢酸、１当量のイソキノリン、およびＤＭＦを含むイミド化触媒を添加し脱泡した。次にこの混合溶液が、乾燥後に所定の厚さになるようにアルミ箔上に塗布された。アルミ箔上の混合溶液層は、熱風オーブン、遠赤外線ヒーターを用いて乾燥された。
【０１５３】
出来上がり厚みが７５μｍの場合におけるフィルム作製用の乾燥条件を示す。アルミ箔上の混合溶液層は、熱風オーブンで１２０℃において２４０秒乾燥されて、自己支持性を有するゲルフィルムにされた。そのゲルフィルムはアルミ箔から引き剥がされ、フレームに接触させられ、固定・保持された。さらに、ゲルフィルムは、熱風オーブンにて１２０℃で３０秒、２７５℃で４０秒、４００℃で４３秒、４５０℃で５０秒、および遠赤外線ヒーターにて４６０℃で２３秒段階的に加熱されて乾燥された。
【０１５４】
以上のようにして、厚さ７５μｍのポリイミドフィルム（ポリイミドフィルムＡ：弾性率３．１ＧＰａ、吸水率２．５％、複屈折０．１０、線膨張係数３．０×１０-5／℃）が製造された。なお、その他厚みのフィルムを作製する場合には、厚みに比例して焼成時間が調整された。例えば厚さ１２５μｍ、２２５μｍのフィルムの場合には、７５μｍの場合よりも焼成時間を５／３倍、３倍に設定した。また、厚みか厚い場合には、ポリイミドフィルムの溶媒やイミド化触媒蒸発による発泡を防ぐために低温での焼成時間を十分とる必要がある。
【０１５５】
上記方法と同様にして作製された（株）カネカ製・アピカルＡＨの厚さ７５、１２５、１７５、２２５μｍのポリイミドフィルムＡを、図３に示す直接通電可能な角型黒鉛容器（容器（Ａ））内に、黒鉛板と交互に積層させ、１０００℃で熱処理することで炭素化フィルムＡを得た（昇温速度２．５℃／ｍｉｎ）。
【０１５６】
（炭素化フィルムＢの作製方法）
ポリアミド酸に４，４’−オキシジアニリンの３当量を溶解したＤＭＦ溶液にピロメリット酸二無水物の４当量を溶解して、両末端に酸無水物を有するプレポリマが合成された後、そのプレポリマを含む溶液にｐ−フェニレンジアミンの１当量を溶解することによって得られたポリアミド酸を用いた以外は実施例１と同様にして厚さ７５μｍ、１２５μｍ、１７５μｍ、２２５μｍのポリイミドフィルム（ポリイミドフィルムＢ：弾性率４．１ＧＰａ、吸水率２．１％、複屈折０．１４、線膨張係数１．６×１０-5／℃）が製造された。
【０１５７】
上記方法と同様にして作製された（株）カネカ製・アピカルＮＰＩの厚さ７５、１２５、１７５、２２５μｍのポリイミドフィルムＢを、容器（Ａ）に黒鉛板と交互に積層させ、１０００℃で熱処理することで炭素化フィルムＢを得た（昇温速度２．５℃／ｍｉｎ）。
【０１５８】
（炭素質シートＡの作製方法）
酸化剤（過酸化水素、過塩素酸等）の存在下、天然鱗状黒鉛の層間に硫酸、硝酸等を挿入し、形成された層間化合物を９００〜１２００℃程度の高温で急激に加熱することで分解ガス化し、このときのガス圧によって黒鉛の層間を拡げて黒鉛を膨張させた。以上のようにして得られた膨張黒鉛を圧縮予備成形し、その後ロールで圧延する事により、厚み２４０μｍ、４０％の圧縮率（緩和材として使用可能な、４０％の圧縮可能率）を示す炭素質シートを得た。
【０１５９】
（炭素質シートＢの作製方法）
上記炭素質シートＡと同様にして、厚み２２０μｍ、４０％の圧縮率（緩和材として使用可能な、４０％の圧縮可能率）を示す炭素質シートＢを得た。
【０１６０】
（炭素質シートＣの作製方法）
上記炭素質シートＢを、容器（Ａ）に積層させ、１０００℃まで熱処理（昇温速度：２．５℃／ｍｉｎ）することにより、１０％の圧縮率（緩和材として使用可能な、１０％の圧縮可能率）を示す炭素質シートＣを得た。
【０１６１】
（実施例１）
原料フィルムに厚み７５、１２５、１７５、２２５μｍのポリイミドフィルムＡから得られた炭素化フィルムＡに硝酸鉄の１０ｗｔ％メタノール溶液を塗布した後、図４に示すように、炭素質シートＡで１枚ずつ交互に挟み、炭素質シートＡと接触している炭素化フィルム３枚を引張強度７ＭＰａ以上厚み３ｍｍの黒鉛押出板２枚で挟み、容器（Ａ）内に、接触して保持した。該容器（Ａ）がいっぱいになるまで繰り返しセットした。該容器（Ａ）は、図５に模式的に示すように原料フィルムの面方向が直接通電可能な円筒容器（Ｂ）（さらに詳細に説明すると具体的には、図５に模式的に示すような、直接通電可能な、蓋付きの円筒容器（Ｂ））の円筒の高さ方向と平行になるように保持し、該容器（Ａ）の外部周辺を、コークス粉末で覆い（容器（Ａ）と容器（Ｂ）の間にコークス粉末を充填し）、また図７に示すように該容器（Ａ）を該容器（Ｂ）と接触しないように、保持した。図７に示すように該容器（Ｂ）の外部周辺を、コークス粉末で覆った状態で、電圧を該容器（Ｂ）の円筒の直径方向（原料フィルムの面方向と平行）に印加し、通電することで、３０００℃まで加熱し、グラファイトフィルムが作製された。原料フィルムへの通電方向を示す直線と、原料フィルムの面方向に対する法線との、成す角度は、９０度である。
【０１６２】
なお前述した図６は、容器（Ｂ）に蓋をする前の模式図である。なお、本実施例では、容器（Ｂ）と蓋にはネジが切ってあり、蓋をすることが可能である。
【０１６３】
なお、以下の実施例では同様に容器（Ｂ）の蓋を使用した。但し、以下の実施例では簡単のために、容器（Ｂ）の蓋を図示しないこととする。
【０１６４】
（実施例２）
原料フィルムに厚み７５、１２５、１７５、２２５μｍのポリイミドフィルムＢから得られた炭素化フィルムＢを用いた以外は、実施例１と同様にしてグラファイトフィルムが作製された。
【０１６５】
（実施例３）
原料フィルムに厚み１７５μｍのポリイミドフィルムＡから得られた炭素化フィルムＡを用い、炭素質シートＢを用いた以外は、実施例１と同様にしてグラファイトフィルムが作製された。
【０１６６】
（実施例４）
原料フィルムに厚み１７５μｍのポリイミドフィルムＡから得られた炭素化フィルムＡを、炭素質シートＣで１枚ずつ交互に挟み、炭素質シートＡと接触している炭素化フィルム１０枚を引張強度７．４ＭＰａ厚み３ｍｍの黒鉛押出板２枚で挟む以外は、実施例１と同様にしてグラファイトフィルムが作製された。
【０１６７】
（実施例５）
原料フィルムに厚み１７５μｍのポリイミドフィルムＡから得られた炭素化フィルムＡ２枚につき、炭素質シートＣ１枚を交互に積層し、炭素質シートＡと接触している炭素化フィルム２０枚を引張強度７．４ＭＰａ厚み３ｍｍの黒鉛押出板２枚で挟む以外は、実施例１と同様にしてグラファイトフィルムが作製された。
【０１６８】
（比較例１〜２）
厚み７５μｍ、１２５μｍ、１７５μｍ、２２５μｍのポリイミドフィルムから得られた炭素化フィルムＡ、Ｂを黒鉛板に挟み、容器（Ａ）内に、接触して保持した。黒鉛化炉を用いて２１００℃以下では減圧下、２１００℃以上ではアルゴン雰囲気下で３０００℃まで昇温された後、３０００℃で１時間熱処理して黒鉛化処理がおこなわれ、グラファイトフィルムが作製された。
比較例１〜２に記載のグラファイトフィルムの製造方法と、
実施例に記載のグラファイトフィルムの製造方法と
の主な相違点は、比較例では
圧縮率５％以上６０％以下の物性を示す炭素質シートと接触していないことである。
【０１６９】
（比較例３）
松下電器産業（株）製のグラファイトフィルム（ＰＧＳ  ＥＹＧＳ１８２３１０）を使用して、諸特性を評価した結果を、表に示す。なお、松下電器産業（株）のグラファイトフィルム（ＰＧＳ）の、ＪＩＳ  Ｚ８７４１に記載の光沢測定法で得られる光沢度Ｇｓ（６０°）の値２９．８％は、４サンプルの測定を行い、平均をとった値（４サンプルのそれぞれの具体的な測定値は２９．０％、２８．８％、３１．０％、３０．３％であった。この平均値が、２９．８％）である。）である。
【０１７０】
実施例１〜５、比較例１〜２、で得られたグラファイトフィルムおよび松下電器産業（株）製のグラファイトフィルム（比較例３）の熱拡散率、鉛筆硬度（表面硬度を示す値）、密度、密度、ピール強度（表面の接着性を示す値）、外観（表面剥がれ、目視、表面あらさ）が表１（実施例）、表２（比較例１，２、比較例３）に示されている。原料厚みとは、炭素化する前の高分子フィルムの厚みである。
【０１７１】
【表１】
2007204299.tif 000007
【０１７２】
【表２】
2007204299.tif 000008
なお、表中の項目の内容について、説明する。測定方法は、下記の方法に従った。
【０１７３】
「枚／押出１枚（炭素化フィルムの充填率）原料厚み１７５μｍ使用の場合」の項目は、炭素化フィルムを炭素質シートで挟み、炭素質シートと接触している炭素化フィルム何枚を、黒鉛押出板２枚で挟むかを示す。また、そのときの炭素化フィルムの充填率は、以下の式で定義する。
【０１７４】
「枚／押出１枚（炭素化フィルムの充填率）原料厚み１７５μｍ使用の場合」＝「容器に投入可能な炭素化フィルムの厚み（１７５μｍとする）の合計／容器の有効容積の深さ×１００」
この値が大きいほど、多数枚の原料フィルムを処理でき、多数枚のグラファイトフィルムが得られる。
【０１７５】
グラファイトフィルムの熱拡散率は、４ｍｍ×４０ｍｍのグラファイトフィルムを光交流法による熱拡散率測定装置（アルバック理工（株）社から入手可能な「ＬａｓｅｒＰｉｔ」）を用いて、２０℃の雰囲気下、１０Ｈｚにおいて測定された。グラファイト化の進行状況は、フィルム面方向の熱拡散率を測定することによって判定され、熱拡散率が大きいほど、グラファイト化が顕著であることを意味している。
【０１７６】
グラファイトフィルムの鉛筆硬度は、ＪＩＳ  Ｋ５４００（１９９０年）（ＪＩＳ  Ｋ  ５６００（１９９９年））「塗料一般試験方法」の８．４．１  試験機法に準じて、評価された。評価値は６Ｂ、５Ｂ、４Ｂ、３Ｂ、２Ｂ、Ｂ、ＨＢ、Ｈといった鉛筆硬度で示され、この順で、表面硬度が高くなり、グラファイトの表面硬度が高いことを意味している。例えば、５Ｂでは、柔らかすぎて、取り付け時に表面に傷が入るなど、扱いにくいという傾向が有る。
【０１７７】
グラファイトフィルムの密度は、グラファイトフィルムの重量（ｇ）をグラファイトフィルムの縦、横、厚みの積で算出した体積（ｃｍ3）の割り算により算出された。なお、グラファイトフィルムの厚みは、任意の１０点で測定した平均値を使用した。密度が高いほど、グラファイト化が顕著であることを意味している。
【０１７８】
グラファイトフィルムのピール強度は、ＪＩＳ  Ｚ０２３７（１９８０年）「粘着テープ・粘着シート試験方法」に準じて、評価した。値が大きいほど、表面の接着剤や粘着剤に対する接着性が高いことを意味している。
【０１７９】
グラファイトフィルムの外観（表面はがれ）は、ＪＩＳ  Ｋ５４００（１９９０年）（ＪＩＳ  Ｋ５６００（１９９９年））「塗料一般試験方法」の８．５．３  Ｘカットテープ法に準じて、評価した。値は０〜１０の範囲で示され、値が大きいほど、表面の剥がれが少なく、外観の綺麗なグラファイトであることを意味している。
【０１８０】
グラファイトフィルムの外観（目視）は、目視にて平滑性、シワ、表面はがれを確認した。
【０１８１】
グラファイトフィルムの外観（表面あらさ）は、ＪＩＳ  Ｂ０６５２に基づいて測定される光波干渉式表面粗さ測定法に基づいて評価した。本手法は標準反射面と被測定面とのよって生ずる光波干渉しまを顕微鏡によって拡大し、表面あらさを測定する方法である。表面粗さＲａが小さい値ほど、表面は平滑性に優れ外観の綺麗なグラファイトであることを意味している。ＪＩＳ  Ｂ０６５２に記載の光波干渉式表面粗さ測定法を行う場合、ザイゴ株式会社製の型番（ＺＹＧＯ  ＮＥＷ  ＶＩＥＷ  ５０３０  システム）で測定した。
【０１８２】
実施例１〜５で得られたグラファイトフィルムはいずれの水準も、熱拡散率１０．０×１０-4ｍ2／ｓ以上、鉛事硬度はＨＢ以上、密度２．００ｇ／ｃｍ3以上、ビール強度５Ｎ／ｃｍ以上、外観（表面はがれ）８以上で、熱伝導性、表面硬度、表面の接着性、外観（表面はがれ）に優れたものであった。
【０１８３】
一方、比較例１〜２で得られたグラファイトフィルムは、熟拡散率が高い水準のものもあるものの、鉛筆硬度は５Ｂ以下、密度２．００ｇ／ｃｍ3未満、ビール強度１Ｎ／ｃｍ未満、外観（表面はがれ）２以下であったため、熱伝導性、表面硬度、表面の接着性、外観（表面はがれ）の全てにおいて優れたものは無かった。
【０１８４】
実施例１〜５と比較例１〜２を比較すると、各特性で実施例１〜５の方が優れていた。この理由として、第一に、実施例では、原料フィルムへ金属化合物を塗布したことが挙げられる。金属化合物を塗布したフィルムの熱処理後のＳＥＭ断面観察では、フィルム内部に不均一層・不均一相が確認される。一例として図８に、金属化合物を塗布し、実施例１の条件で１６００℃まで熱処理したフィルムの断面ＳＥＭ写真を示す。フィルム内部に、当初の原料フィルムには観察されなかった最短径０．１〜５０μｍの不定形形状の模様（不均一層・不均一相）が形成されている。不均一層・不均一相が形成されたのは、熱処理中に分解ガスや余分なグラフェン成分の気化による表層や内部の破壊した部分に、金属を含む物質が浸透拡散し、部分的にフィルムと反応することが考えられる。また、フィルムの内部まで不均一層・不均一相が形成される理由としては、熱処理が高温でおこわれるために、フィルム内部に浸透拡散し、反応がおこったと考えられる。また原料フィルムに含まれるリン酸水素カルシウム、リン酸カルシウムとったフィラーと反応することやフィラーの抜け落ちた部分に金属を含む物質が浸透拡散し、不均一層・不均一相が形成されることが推定される。このような不均一層が形成されることにより、グラファイト化過程で発生する分解ガスが不均一層・不均一相から抜け出すことにより、熱処理中にフィルムが破損することを防止したと考える。また従来のグラファイト過程では、グラフェン層が面に発達し、グラフェン層が層状に剥離するが、内部に不均一層・不均一相が形成されることにより、剥離を部分的に固定し、剥離を防止することが可能となる。またさらに、不均一層・不均一相が形成されることにより、熱処理中にたまる歪を緩和することができると考える。
【０１８５】
一方、鉄化合物を原料フィルムに塗布していない比較例１〜２では、表面剥がれが発生した。比較例１の条件で１６００℃まで熱処理した炭素化フィルム内部には、図８のような不定形形状の模様（不均一層・不均一相）は形成されておらず、部分的にフィルム内部に亀裂および／または亀裂のきっかけが発生していた。２０００℃熱処理後には、フィルム内部に空隙が生じ、さらに２４００℃熱処理後には、フィルムの表層および内層の全面にわたり、亀裂が生じ破損した。この原因としては、熱処理過程で発生するガスがうまく抜けることが出来ず、発泡したことが考えられる。特に、厚いフィルムにおいては、表層にグラファイト層が発達し、ガスが抜けにくくなったものと推定される。また、フィルム内部の相互作用が弱いために、厚みが厚くなると、内部応力でフィルムが裂けたとも推定される。
【０１８６】
第二の理由として、原料フィルムを圧縮率４０％の炭素質シートで挟み、黒鉛化をおこなったことが挙げられる。圧縮率（圧縮可能率と同義）が４０％であるため、炭素化フィルムと炭素質シートとの密着性・追随性がよくなり、平滑性に優れたグラファイトフィルムが得られた。それに対し比較例１〜２のように、圧縮率の小さな黒鉛押出板では、炭素化フィルムと黒鉛押出板との密着性・追随性が悪く、熱処理中の原料フィルムの変形で表面に皺が入りやすくなるのである。また、炭素質シートの表面は、黒鉛押出板に比べ平滑（表面あらさＲａ＝０．５５）であることも、炭素化フィルムと炭素質シートとの密着性が高まった要因である。
【０１８７】
このように、出発原料に金属化合物を塗布し、フィルム内部に不均一層・不均一相を形成したため、また、圧縮率４０％の炭素質シートを使用したため、比較例１〜２より実施例１〜５では、各特性に優れたグラファイトフィルムが得られたと考える。
【０１８８】
なお、硝酸鉄の１０ｗｔ％メタノール溶液を塗布した炭素化フィルムを、黒鉛板で１枚ずつ交互に挟み、黒鉛化したグラファイトフィルムは、外観（表面はがれ、表面粗さＲａ）については実施例１と比較してほとんど変わらないものの、目視で観察できるような小さなシワが多数発生しており、実施例１〜５と比較して表面平滑性が劣っていた。
【０１８９】
また、実施例１〜５では、物性および外観に優れているだけではなく、多数枚のグラファイトフィルムを得ている。これは、比較例では炭素質シートとして厚みの厚い黒鉛押出板のみを使用しているため、容器を占める炭素質シートの割合が必然的に大きくなったのに対し、実施例では、厚みの薄い炭素質シートを併用しているため、炭素化フィルムを多数枚容器に投入することができたのである。このことも、厚みの薄い可とう性の炭素質シートを使用した結果得られた、重要な効果である。
【０１９０】
実施例１と実施例３を比較すると、実施例３が実施例１よりも、外観（目視、表面あらさ）において劣っていた。その理由は、実施例３では、厚みの薄い（２２０μｍ）炭素質シートを使用していたため、実施例１の炭素質シートより引張強度が弱く、熱処理中の原料フィルムの変形を抑えることが出来なかったのである。
【０１９１】
一方、実施例３と実施例４を比較すると、実施例４は実施例３よりも、外観（目視、表面あらさ）において優れていた。実施例４では目視にてシワが確認されず、表面粗さＲａの値も実施例３と比較して小さかった。その理由として、実施例４では炭素質シートＢを１０００℃で熱処理した炭素質シートＣを使用していたからである。炭素質シートを１０００℃以上で熱処理すると、炭素質シートの引張強度が増加し、熱処理中の原料フィルムの変形を抑えることが出来るようになる。また、炭素質シートを１０００℃以上で熱処理することで、シート中の灰分が減少したことも、シワのないグラファイトシートが得られた要因として挙げられる。炭素質シートの灰分が小さいと、炭素質分が多く、熱処理中に不純な分解ガスが発生せず、熱処理中の原料フィルムの変形を抑えることが出来、平滑性に優れるグラファイトフィルムが得られる。また不純物が少なく、純度に優れるため、熱伝導性にも優れ、熱処理中の温度が均一に原料フィルムに伝わり、熱伝導性に優れたグラファイトフィルムが得られるのである。また熱処理炭素質シートＣを使用した実施例４では炭素化フィルム１０枚につき一枚の黒鉛押出板を挟んでいるため、容器に対する炭素化フィルムの充填率が２４．１％と優れているにもかかわらず、シワの発生が抑えられた。
【０１９２】
さらに、実施例５では、炭素化フィルム２枚を熱処理炭素質シートＣで挟んでいるため、充填率は３８．９％まで高めることができた。
【０１９３】
実施例１、実施例２を比較すると、実施例２が実施例１よりも優れていた。その理由は、実施例２が実施例１よりも複屈折、弾性率の高いまた線膨張係数の小さい原料を用いており、黒鉛化中の分子の再配列を容易にしたものと考える。比較例１、比較例２を比較しても比較例２のほうが優れていたが、これも同様の理由である。
【０１９４】
実施例では、原料高分子フィルムに厚み２２５μｍのポリイミドフィルムを用いたものであるが、厚みが厚くなっても十分特性に優れたものが得られている。また、比較例では、フィルムが破損してしまう。このことから、厚くなる場合において、特に金属の効果の差が顕著であることが分かる。
【０１９５】
実施例１〜５で得られたグラファイトフィルムの厚み方向の熱拡散率は、０．０５×１０-4ｍ2／ｓ以下であり、比較例１〜２で得られたグラファイトフィルムの厚み方向の熱拡散率は、０．０５×１０-4ｍ2／ｓより高く、実施例１〜９で得られたグラファイトは、面方向のグラフェン層が非常に発達していることがわかる。厚み方向の熱伝導性上昇を抑えて、面方向の熱伝導性が改善され、面方向の熱伝導性低減を抑えて、厚み方向の熱伝導性が低減され、面方向の熱拡散率と厚み方向の熱拡散率の異方性の高いグラファイトフィルムであり、本発明で作製されるグラファイトフィルムは、放熱材料として用いた場合、グラファイトの裏面に温度の高いホットスポットを無くすことができる。
【図面の簡単な説明】
【０１９６】
【図１】ポリイミドフィルム及びくさび形シート
【図２】くさび形シートの斜視図
【図３】角筒の容器（Ａ）
【図４】角筒の容器（Ａ）へのフィルムの充填方法
【図５】円筒の容器（Ｂ）への角筒の容器（Ａ）の充填方法
【図６】蓋付の円筒の容器（Ｂ）
【図７】容器と詰め粉の通電加熱炉へのセット方法
【図８】厚み１７５μｍのポリイミドフィルムＡにおける１６００℃熱処理後の断面ＳＥＭ写真
【符号の説明】
【０１９７】
１    ポリイミドフィルム
２    くさび形シート
３    くさび形シートの塙
４    ナトリウム光
５    干渉縞
１１  容器（Ａ）
１２  原料フィルムを接触して保持するための、平滑な通電可能な平板
２１  炭素質シート
２２  炭素化フィルム
２３  容器の有効容積の深さ
３１  円筒の容器（Ｂ）
４１  円筒の容器（Ｂ）の蓋
５１  容器（Ａ）と容器（Ｂ）の間に充填された、カーボン粉末
５２  容器（Ｂ）の外部周辺に充填された、カーボン粉末
６１  不定形形状の模様
【図１】
2007204299.tif 000009
【図２】
2007204299.tif 000010
【図３】
2007204299.tif 000011
【図４】
2007204299.tif 000012
【図５】
2007204299.tif 000013
【図６】
2007204299.tif 000014
【図７】
2007204299.tif 000015
【図８】
2007204299.tif 000016